(57)【要約】【課題】化石資源系材料への依存が高度に抑制されたアクリル系粘着剤を備えた粘着シートを提供すること。【解決手段】粘着剤層を含む粘着シートが提供される。上記粘着剤層は、アクリル系重合物を含む粘着剤組成物から形成されている。上記アクリル系重合物は、アクリル系モノマーを５０重量％より多く含むモノマー成分の重合物である。上記粘着剤層に含まれる全炭素の５０％以上は、バイオマス由来の炭素である。上記粘着シートは、ステンレス鋼板に対する剥離強度が３Ｎ／２０ｍｍ未満である。【選択図】図１
2020105309.tif 000002
【特許請求の範囲】
【請求項１】
粘着剤層を含む粘着シートであって、
前記粘着剤層は、アクリル系重合物を含む粘着剤組成物から形成され、
前記アクリル系重合物は、アクリル系モノマーを５０重量％より多く含むモノマー成分の重合物であり、
前記粘着剤層に含まれる全炭素の５０％以上はバイオマス由来の炭素であり、
ステンレス鋼板に対する剥離強度が３Ｎ／２０ｍｍ未満である、粘着シート。
【請求項２】
前記モノマー成分は、炭素原子数１２以上のバイオマス由来のアルキル基をエステル末端に有するアルキル（メタ）アクリレートを７０重量％より多く含む、請求項１に記載の粘着シート。
【請求項３】
前記アルキル（メタ）アクリレートは、炭素原子数１２以上のバイオマス由来の分岐アルキル基をエステル末端に有する分岐アルキル（メタ）アクリレートを含み、
前記アルキル（メタ）アクリレートのうち前記分岐アルキル（メタ）アクリレートの占める割合が２０重量％以上である、請求項２に記載の粘着シート。
【請求項４】
前記モノマー成分は、カルボキシ基含有モノマー、水酸基含有モノマーおよび窒素原子含有環を有するモノマーからなる群から選択される少なくとも一種の極性基含有モノマーを含み、
前記モノマー成分における前記極性基含有モノマーの含有量は、１重量％を超えて２５重量％以下である、請求項１から３のいずれか一項に記載の粘着シート。
【請求項５】
前記モノマー成分は、炭素原子数２０以上のバイオマス由来の分岐アルキル基をエステル末端に有する分岐アルキル（メタ）アクリレートを４０重量％より多く含む、請求項１から４のいずれか一項に記載の粘着シート。
【請求項６】
前記粘着剤層を構成する粘着剤は架橋されている、請求項１から５のいずれか一項に記載の粘着シート。
【請求項７】
前記粘着剤層は、前記アクリル系重合物１００重量部に対する粘着付与剤の含有量が２０重量部未満である、請求項１から６のいずれか一項に記載の粘着シート。
【請求項８】
前記粘着剤層の厚さが２５μｍ以上である、請求項１から７のいずれか一項に記載の粘着シート。
【請求項９】
前記粘着剤層が支持基材の少なくとも第一面に設けられた基材付き粘着シートとして構成されている、請求項１から８のいずれか一項に記載の粘着シート。
【請求項１０】
再剥離型粘着シートとして構成されている、請求項１から９のいずれか一項に記載の粘着シート。
【発明の詳細な説明】
【技術分野】
【０００１】
本発明は、粘着シートに関する。
【背景技術】
【０００２】
一般に、粘着剤（感圧接着剤ともいう。以下同じ。）は室温付近の温度域において柔らかい固体（粘弾性体）の状態を呈し、圧力により簡単に被着体に接着する性質を有する。このような性質を活かして、粘着剤は、家電製品から自動車、各種機械、電気機器、電子機器等の様々な産業分野において、典型的には該粘着剤の層を含む粘着シートの形態で広く利用されている。
【先行技術文献】
【特許文献】
【０００３】
【特許文献１】特開２０１４−１９６４７１号公報
【特許文献２】特許第５９７５９７９号公報
【発明の概要】
【発明が解決しようとする課題】
【０００４】
粘着シートのなかには、いったん被着体に貼り付けられた後、該被着体から上記粘着シートを剥離（再剥離）することが想定される態様で用いられるものがある。このように再剥離が想定される用途に適した粘着シートは、再剥離型粘着シートとして把握され得る。例えば、金属板や塗装鋼板、合成樹脂板、ガラス板等の被着体の表面を傷や汚れ等の損傷から防止する目的で該表面に保護シートを接着して保護する技術が知られており、そのような保護シートとして、保護を必要とする期間の終了後は上記被着体から容易に剥離除去することのできる再剥離型粘着シートが好ましく用いられ得る。再剥離型粘着シートの他の用途として、袋や容器等の開口部の周囲に、該開口部を繰り返して開閉可能な蓋を貼り付ける用途が例示される。
【０００５】
近年、地球温暖化等の環境問題が重視されるようになり、石油等の化石資源系材料の使用量を低減することが望まれている。このような状況下、粘着剤の分野においても化石資源系材料の使用量を低減することが求められている。
【０００６】
この点に関し、特許文献１には、バイオマス度が５０重量％以上である粘着剤層を有する電子機器部材固定用両面粘着テープが記載されている（請求項１等）。ここでバイオマス度とは、粘着剤組成物を構成する使用原料全体の重量に対する植物由来の原料の重量割合をいう（段落００１７）。特許文献１には、バイオマス度の高いポリエステル系粘着剤およびゴム系粘着剤の具体的実施例が記載されているが、バイオマス度の高いアクリル系粘着剤の実施例は記載されていない。
【０００７】
また、特許文献２は、モル平均炭素原子数１２〜３２の２−アルキルアルカノールの（メタ）アクリレートエステルを必須成分とする（コ）ポリマーを含む感圧接着剤組成物に関する（請求項１等）。特許文献２には、好ましい（メタ）アクリレートエステルモノマーとして、再生可能な資源から誘導されたアルコールと（メタ）アクリル酸とのエステルが挙げられているが（段落００３０）、具体的な実施例において再生可能な資源から誘導されたアルコールと（メタ）アクリル酸とのエステルである（メタ）アクリレートエステルモノマーを用いたことの記載はない。しかも、特許文献２に記載された実施例では、いずれも、水素添加Ｃ９石油樹脂（すなわち、石油由来の材料）であるＲｅｇａｌｒｅｚ（商標）１０９４または炭化水素粘着付与樹脂であるＡｒｋｏｎ（商標）Ｐ９０を、樹脂１００重量部に対して５０〜１００重量部も用いている（引用文献２の段落００５８、００９４、０１０９、表６、表９〜１１）。このことからもわかるように、特許文献２に記載された粘着剤は、化石資源系材料への依存の抑制に十分配慮したものとはいえない。
【０００８】
そこで本発明は、化石資源系材料への依存が高度に抑制されたアクリル系粘着剤を備えた粘着シートを提供することを目的とする。
【課題を解決するための手段】
【０００９】
この明細書によると、粘着剤層を含む粘着シートが提供される。上記粘着剤層は、アクリル系重合物を含む粘着剤組成物から形成されている。上記アクリル系重合物は、アクリル系モノマーを５０重量％より多く含むモノマー成分の重合物である。上記粘着剤層に含まれる全炭素の５０％以上はバイオマス由来の炭素である。すなわち、粘着剤層のバイオマス炭素比が５０％以上である。このようにバイオマス炭素比の高いアクリル系粘着剤層を備えた粘着シートによると、化石資源への依存を高度に抑制することができる。上記粘着シートは、ステンレス鋼板（ＳＵＳ板）に対する剥離強度が３Ｎ／２０ｍｍ未満であることが好ましい。かかる剥離強度を示す粘着シートは、被着体から引き剥がしやすいことから、再剥離型粘着シート（例えば、保護シート）として好ましく用いられ得る。
【００１０】
いくつかの態様において、上記モノマー成分は、炭素原子数１２以上のバイオマス由来のアルキル基をエステル末端に有するアルキル（メタ）アクリレートを７０重量％より多く含む。このような組成のモノマー成分によると、バイオマス炭素比の高い粘着剤層が得られやすい。
【００１１】
いくつかの態様において、上記アルキル（メタ）アクリレートは、炭素原子数１２以上のバイオマス由来の分岐アルキル基をエステル末端に有する分岐アルキル（メタ）アクリレートを含み得る。上記分岐アルキル（メタ）アクリレートの使用により、アルキル基の結晶化を抑制しつつ、粘着剤層のバイオマス炭素比を効果的に向上させることができる。結晶化抑制の効果を好適に発揮しやすくする観点から、上記アルキル（メタ）アクリレートのうち上記分岐アルキル（メタ）アクリレートの占める割合は、２０重量％以上（例えば、２０重量％以上１００重量％以下）であることが好ましい。
【００１２】
いくつかの態様において、上記モノマー成分は、カルボキシ基含有モノマー、水酸基含有モノマーおよび窒素原子含有環を有するモノマーからなる群から選択される少なくとも一種の極性基含有モノマーを含み得る。上記モノマー成分における上記極性基含有モノマーの含有量は、１重量％を超えて２５重量％以下であることが好ましい。極性基含有モノマーの含有量を１重量％超とすることにより、バイオマス炭素比の高いアクリル系粘着剤において、該粘着剤の凝集性を効果的に高め、粘着性能を向上させることができる。これにより、良好な再剥離性と、粘着剤層における高いバイオマス炭素比とを好適に両立する粘着シートが実現され得る。
【００１３】
いくつかの態様において、上記モノマー成分は、炭素原子数２０以上のバイオマス由来の分岐アルキル基をエステル末端に有する分岐アルキル（メタ）アクリレートを４０重量％より多く含み得る。かかる態様によると、長鎖のバイオマス由来アルキル基を有するアルキル（メタ）アクリレートを用いることにより、粘着剤層のバイオマス炭素比を効果的に向上させ得る。また、上記アルキル基は分岐構造を有するので、長鎖でありながら結晶性が抑制されており、被着体に対する密着性向上の観点から好ましい。
【００１４】
いくつかの態様において、粘着剤層を構成する粘着剤は、架橋されていることが好ましい。粘着剤を架橋させることにより、該粘着剤の凝集性を高めることができる。
【００１５】
いくつかの態様において、上記粘着剤層は、上記アクリル系重合物１００重量部に対する粘着付与剤の含有量が２０重量部未満であることが好ましい。このような組成の粘着剤層を備える粘着シートは、被着体からの再剥離性に優れたものとなり得る。
なお、本明細書において、ある成分Ｘの含有量がｘ重量部未満またはｘ重量部以下であるとは、当該成分を含有しない場合（すなわち、含有量が０重量部である場合）を含む概念である。同様に、ある成分Ｙの含有量がｙ重量％未満またはｙ重量％以下であるとは、当該成分を含有しない場合（すなわち、含有量が０重量％である場合）を含む概念である。
【００１６】
いくつかの態様に係る粘着シートにおいて、粘着剤層の厚さは２５μｍ以上であり得る。粘着剤層が２５μｍ以上の厚さを有することは、被着体表面（粗面や段差を有する面等の、凹凸を有する表面であり得る。）に対する密着性の向上や、衝撃吸収性の向上等の観点から有利となり得る。
【００１７】
ここに開示される粘着シートのいくつかの態様において、該粘着シートは、上記粘着剤層が支持基材の少なくとも第一面に設けられた基材付き粘着シートとして構成され得る。かかる態様の粘着シートは、例えば、保護シートとして好ましく用いられ得る。
【図面の簡単な説明】
【００１８】
【図１】一実施形態に係る粘着シートの構成を模式的に示す断面図である。
【図２】他の一実施形態に係る粘着シートの構成を模式的に示す断面図である。
【図３】他の一実施形態に係る粘着シートの構成を模式的に示す断面図である。
【発明を実施するための形態】
【００１９】
以下、本発明の好適な実施形態を説明する。本明細書において特に言及している事項以外の事柄であって本発明の実施に必要な事柄は、本明細書に記載された発明の実施についての教示と出願時の技術常識とに基づいて当業者に理解され得る。本発明は、本明細書に開示されている内容と当該分野における技術常識とに基づいて実施することができる。
なお、以下の図面において、同じ作用を奏する部材・部位には同じ符号を付して説明することがあり、重複する説明は省略または簡略化することがある。また、図面に記載の実施形態は、本発明を明瞭に説明するために模式化されており、実際に提供される製品のサイズや縮尺を必ずしも正確に表したものではない。
【００２０】
この明細書において「粘着剤」とは、前述のように、室温付近の温度域において柔らかい固体（粘弾性体）の状態を呈し、圧力により簡単に被着体に接着する性質を有する材料をいう。ここでいう粘着剤は、「C. A. Dahlquist, “Adhesion: Fundamental and Practice”, McLaren & Sons (1966), p. 143」に定義されているとおり、一般的に、複素引張弾性率Ｅ＊（１Ｈｚ）＜１０７ｄｙｎｅ／ｃｍ２を満たす性質を有する材料（典型的には、２５℃において上記性質を有する材料）であり得る。
【００２１】
この明細書において、バイオマス由来の炭素とは、バイオマス材料、すなわち再生可能な有機資源に由来する材料に由来する炭素（再生可能炭素）を意味する。上記バイオマス材料とは、典型的には、太陽光と水と二酸化炭素とが存在すれば持続的な再生産が可能な生物資源（典型的には、光合成を行う植物）に由来する材料のことをいう。したがって、採掘後の使用によって枯渇する化石資源に由来する材料（化石資源系材料）は、ここでいうバイオマス材料の概念から除かれる。粘着剤層のバイオマス炭素比、すなわち該粘着剤層に含まれる全炭素に占めるバイオマス由来炭素の割合は、ＡＳＴＭ  Ｄ６８６６に準拠して測定される質量数１４の炭素同位体含有量から見積もることができる。
【００２２】
この明細書において「アクリル系モノマー」とは、一分子中に少なくとも一つの（メタ）アクリロイル基を有するモノマーをいう。ここで「（メタ）アクリロイル」とは、アクリロイルおよびメタクリロイルを包括的に指す意味である。したがって、ここでいうアクリル系モノマーの概念には、アクリロイル基を有するモノマー（アクリル系モノマー）とメタクリロイル基を有するモノマー（メタクリル系モノマー）との両方が包含され得る。
【００２３】
この明細書において「活性エネルギー線」とは、重合反応、架橋反応、開始剤の分解等の化学反応を引き起こし得るエネルギーをもったエネルギー線を指す。ここでいう活性エネルギー線の例には、紫外線、可視光線、赤外線のような光や、α線、β線、γ線、電子線、中性子線、Ｘ線のような放射線等が含まれる。
【００２４】
＜粘着シートの構成例＞
ここに開示される粘着シートは、粘着剤層を含んで構成されている。上記粘着シートは、例えば、粘着剤層の一方の表面により構成された第一粘着面と、該粘着剤層の他方の表面により構成された第二粘着面と、を備える基材レス両面粘着シートの形態であり得る。あるいは、ここに開示される粘着シートは、上記粘着剤層が支持基材の片面または両面に積層された基材付き粘着シートの形態であってもよい。以下、支持基材のことを単に「基材」ということもある。
【００２５】
一実施形態に係る粘着シートの構造を図１に模式的に示す。この粘着シート１は、粘着剤層２１からなる基材レスの両面粘着シートとして構成されている。粘着シート１は、粘着剤層２１の一方の表面（第一面）により構成された第一粘着面２１Ａと、粘着剤層２１の他方の表面（第二面）により構成された第二粘着面２１Ｂとを、被着体の異なる箇所に貼り付けて用いられる。粘着面２１Ａ，２１Ｂが貼り付けられる箇所は、異なる部材のそれぞれの箇所であってもよく、単一の部材内の異なる箇所であってもよい。使用前（すなわち、被着体への貼付け前）の粘着シート１は、図１に示すように、第一粘着面２１Ａおよび第二粘着面２１Ｂが、少なくとも粘着剤層２１に対向する側がそれぞれ剥離面となっている剥離ライナー３１，３２によって保護された形態の剥離ライナー付き粘着シート１００の構成要素であり得る。剥離ライナー３１，３２としては、例えば、シート状の基材（ライナー基材）の片面に剥離処理剤による剥離層を設けることで該片面が剥離面となるように構成されたものを好ましく使用し得る。あるいは、剥離ライナー３２を省略し、両面が剥離面となっている剥離ライナー３１を用い、これと粘着シート１とを重ね合わせて渦巻き状に巻回することにより第二粘着面２１Ｂが剥離ライナー３１の背面に当接して保護された形態（ロール形態）の剥離ライナー付き粘着シートを構成していてもよい。
【００２６】
他の一実施形態に係る粘着シートの構造を図２に模式的に示す。この粘着シート２は、第一面１０Ａおよび第二面１０Ｂを有するシート状の支持基材（例えば樹脂フィルム）１０と、その第一面１０Ａ側に設けられた粘着剤層２１とを備える基材付き片面粘着シートとして構成されている。粘着剤層２１は、支持基材１０の第一面１０Ａ側に固定的に、すなわち当該支持基材１０から粘着剤層２１を分離する意図なく、設けられている。使用前の粘着シート２は、図２に示すように、粘着剤層２１の表面（粘着面）２１Ａが、少なくとも粘着剤層２１に対向する側が剥離面となっている剥離ライナー３１によって保護された形態の剥離ライナー付き粘着シート２００の構成要素であり得る。あるいは、剥離ライナー３１を省略し、第二面１０Ｂが剥離面となっている支持基材１０を用い、粘着シート２を巻回することにより粘着面２１Ａが支持基材１０の第二面（背面）１０Ｂに当接して保護された形態（ロール形態）であってもよい。
【００２７】
さらに他の一実施形態に係る粘着シートの構造を図３に模式的に示す。この粘着シート３は、第一面１０Ａおよび第二面１０Ｂを有するシート状の支持基材（例えば樹脂フィルム）１０と、その第一面１０Ａ側に固定的に設けられた第一粘着剤層２１と、第二面１０Ｂ側に固定的に設けられた第二粘着剤層２２と、を備える基材付き両面粘着シートとして構成されている。使用前の粘着シート３は、図３に示すように、第一粘着剤層２１の表面（第一粘着面）２１Ａおよび第二粘着剤層２２の表面（第二粘着面）２２Ａが剥離ライナー３１，３２によって保護された形態の剥離ライナー付き粘着シート３００の構成要素であり得る。あるいは、剥離ライナー３２を省略し、両面が剥離面となっている剥離ライナー３１を用い、これと粘着シート３とを重ね合わせて渦巻き状に巻回することにより第二粘着面２２Ａが剥離ライナー３１の背面に当接して保護された形態（ロール形態）の剥離ライナー付き粘着シートを構成していてもよい。
【００２８】
上述の剥離ライナーとしては、樹脂フィルムや紙等のライナー基材の表面に剥離層を有する剥離ライナーや、ポリオレフィン系樹脂（例えばポリエチレン、ポリプロピレン）やフッ素系樹脂等の低接着性材料からなる剥離ライナー等を用いることができる。上記剥離層は、例えば、シリコーン系、長鎖アルキル系、フッ素系、硫化モリブデン等の剥離処理剤により上記ライナー基材を表面処理して形成されたものであり得る。ライナー基材としては、後述する粘着シートの基材と同様、バイオマス炭素比の高いものが好ましく用いられ得る。
【００２９】
なお、ここでいう粘着シートの概念には、粘着テープ、粘着フィルム、粘着ラベル等と称されるものが包含され得る。粘着シートは、ロール形態であってもよく、枚葉形態であってもよく、用途や使用態様に応じて適宜な形状に切断、打ち抜き加工等されたものであってもよい。
【００３０】
＜粘着剤層＞
（バイオマス炭素比）
ここに開示される粘着シートは、粘着剤層のバイオマス炭素比（バイオベース度ともいう。）が５０％以上であることによって特徴づけられる。粘着剤層のバイオマス炭素比が高いことは、石油等に代表される化石資源系材料の使用量が少ないことを意味する。かかる観点において、粘着剤層のバイオマス炭素比は高いほど好ましいといえる。例えば、粘着剤層のバイオマス炭素比は、５５％以上であってよく、６０％以上であってもよく、７０％以上でもよく、７５％以上でもよく、８０％以上でもよく、８０％超でもよい。バイオマス炭素比の上限は、定義上１００％であり、材料の入手容易性の観点から、典型的には９５％以下である。良好な粘着性能を発揮しやすくする観点から、いくつかの態様において、粘着剤層のバイオマス炭素比は、例えば９２％以下であってよく、９０％以下でもよく、８８％以下でもよい。
なお、従来の一般的なアクリル系粘着剤のバイオベース度は０〜３０％程度であり、高くても４０％未満である。
【００３１】
（アクリル系重合物）
ここに開示される粘着シートにおいて、上記粘着剤層は、アクリル系重合物を含む粘着剤組成物から形成された粘着剤層である。ここで「アクリル系重合物」とは、アクリル系モノマーを５０重量％より多く含むモノマー成分に由来する重合物をいう。モノマー成分におけるアクリル系モノマーの含有量は、好ましくは７０重量％以上であり、８０重量％以上でもよい。いくつかの態様において、モノマー成分におけるアクリル系モノマーの含有量は、９０重量％以上でもよく、９５重量％以上でもよく、１００重量％でもよい。一方、粘着特性のバランスを考慮して、いくつかの態様において、モノマー成分全体のうちアクリル系モノマーの割合は、例えば９９重量％未満であってよく、９５重量％未満でもよく、９３重量％未満でもよい。
【００３２】
上記アクリル系重合物を構成するモノマー成分は、アルキル（メタ）アクリレートを含むことが好ましい。かかる組成のモノマー成分によると、良好な粘着特性を示す粘着剤が得られやすい。モノマー成分全体のうちアルキル（メタ）アクリレートの割合は、好ましくは３０重量％以上、より好ましくは５０重量％以上であり、７０重量％以上でもよく、８０重量％以上でもよく、８５重量％以上でもよく、９０重量％以上でもよい。モノマー成分は、一種または二種以上のアルキル（メタ）アクリレートのみを含む組成であってもよい。一方、粘着特性のバランスを考慮して、いくつかの態様において、モノマー成分全体のうちアルキル（メタ）アクリレートの割合は、例えば９９重量％未満であってよく、９５重量％未満でもよく、９３重量％未満でもよい。
【００３３】
アルキル（メタ）アクリレートとしては、炭素原子数１〜３６のアルキル基をエステル末端に有するアルキル（メタ）アクリレート、すなわちＣ１−３６アルキル（メタ）アクリレートを好ましく採用し得る。上記アルキル基の炭素原子数が３以上である場合、該アルキル基は、直鎖状であってもよく、分岐を有していてもよい。
【００３４】
Ｃ１−３６アルキル（メタ）アクリレートの非限定的な具体例としては、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸ステアリル、（メタ）アクリル酸イソステアリル、（メタ）アクリル酸ノナデシル、（メタ）アクリル酸エイコシル、（メタ）アクリル酸ヘンイコシル、（メタ）アクリル酸ドコシル、（メタ）アクリル酸トリコシル、（メタ）アクリル酸テトラコシル、（メタ）アクリル酸ペンタコシル、（メタ）アクリル酸ヘキサコシル、（メタ）アクリル酸ヘプタコシル、（メタ）アクリル酸オクタコシル、（メタ）アクリル酸ノナコシル、（メタ）トリアコンチル、（メタ）アクリル酸ヘントリアコンチル、（メタ）アクリル酸ドトリアコンチル、（メタ）アクリル酸トリトリアコンチル、（メタ）アクリル酸テトラトリアコンチル、（メタ）アクリル酸ペンタトリアコンチル、（メタ）アクリル酸ヘキサトリアコンチル、後述する式（１）で表される構造を有する化合物、等が挙げられる。
【００３５】
いくつかの態様において、上記モノマー成分は、上記アルキル（メタ）アクリレートとして、バイオマス由来のアルキル基をエステル末端に有するアルキル（メタ）アクリレートを含み得る。バイオマス由来のアルキル基をエステル末端に有するアルキル（メタ）アクリレートは、典型的には、バイオマス由来のアルカノールと、バイオマス由来または非バイオマス由来の（メタ）アクリル酸とのエステルである。バイオマス由来のアルカノールの例には、バイオマスエタノール、パーム油やパーム核油、ヤシ油等の植物原料に由来するアルカノール、等が含まれる。バイオマス由来のアルカノールの炭素原子数が３以上である場合、該アルカノールは、直鎖状であってもよく、分岐を有していてもよい。バイオマス由来の分岐アルカノールの例には、バイオマス由来のβ−分岐アルコールが含まれる。このβ−分岐アルコールは、バイオマス由来のアルカノール（例えば、バイオマス由来の直鎖アルカノール）のゲルベ反応により形成されたゲルベアルコールであり得る。
【００３６】
バイオマス由来のアルキル基をエステル末端に有するアルキル（メタ）アクリレートの典型例は、バイオマス由来のＣ１−３６アルカノールと、非バイオマス由来の（メタ）アクリル酸とのエステルである。かかるアルキル（メタ）アクリレートでは、アルカノールの炭素原子数が多いほど、該アルキル（メタ）アクリレートに含まれる総炭素原子数に占めるバイオマス由来炭素の個数割合、すなわち該アルキル（メタ）アクリレートのバイオベース度が高くなる。このため、バイオマス炭素比向上の観点から、Ｃ１２以上のバイオマス由来アルキル基をエステル末端に有するアルキル（メタ）アクリレートを、モノマー成分の構成要素として好ましく採用し得る。以下、Ｃ１２以上のバイオマス由来アルキル基をエステル末端に有するアルキル（メタ）アクリレートを「バイオ長鎖アルキル（メタ）アクリレート」ということがある。また、以下において、Ｃ１２以上のバイオマス由来の分岐アルキル基をエステル末端に有する分岐アルキル（メタ）アクリレートを「バイオ長鎖分岐アルキル（メタ）アクリレートということがある。
【００３７】
ここに開示される技術は、バイオマス炭素比向上の観点から、上記バイオ長鎖アルキル（メタ）アクリレートが、Ｃ１４以上、Ｃ１６以上、Ｃ１８以上、Ｃ２０以上、Ｃ２２以上またはＣ２４以上のバイオマス由来アルキル基をエステル末端に有するバイオ長鎖アルキル（メタ）アクリレートを含む態様で好ましく実施され得る。ここに開示される技術のいくつかの好ましい態様において、以下の説明におけるバイオ長鎖アルキル（メタ）アクリレートは、Ｃ１４以上、Ｃ１６以上、Ｃ１８以上、Ｃ２０以上、Ｃ２２以上またはＣ２４以上のバイオマス由来アルキル基をエステル末端に有するバイオ長鎖アルキル（メタ）アクリレートであり得る。他のいくつかの好ましい態様において、以下の説明におけるバイオ長鎖分岐アルキル（メタ）アクリレートは、Ｃ１４以上、Ｃ１６以上、Ｃ１８以上、Ｃ２０以上、Ｃ２２以上またはＣ２４以上のバイオマス由来分岐アルキル基をエステル末端に有するバイオ長鎖分岐アルキル（メタ）アクリレートであり得る。また、ここに開示される技術において、所望のバイオマス炭素比が達成される限り、バイオマス由来炭素を含む化合物の一部または全部を、化学構造が同一であってよりバイオマス炭素比の低い化合物（バイオマス由来炭素を含まない化合物であり得る。）に置き換えることは妨げられない。
【００３８】
ここに開示される技術は、モノマー成分がバイオ長鎖アルキル（メタ）アクリレートを含む態様で好ましく実施され得る。上記バイオ長鎖アルキル（メタ）アクリレートにおけるバイオマス由来アルキル基は、直鎖状であってもよく、分岐を有していてもよい。バイオ長鎖アルキル（メタ）アクリレートは、それ自体のバイオベース度が高いため、モノマー成分の構成要素として用いられることで、粘着剤層のバイオマス炭素比の向上に効果的に貢献し得る。粘着剤層のバイオベース炭素比向上の観点からは、モノマー成分全体のうちバイオ長鎖アルキル（メタ）アクリレートの占める割合は、高いほうが有利である。上記割合は、例えば１０重量％以上であってよく、通常は３０重量％以上が適当であり、好ましくは５０重量％以上、より好ましくは７０重量％以上である。ここに開示される技術は、モノマー成分全体のうちバイオ長鎖アルキル（メタ）アクリレートの占める割合が７０重量％より多い（例えば、７０重量％より多く１００重量％未満）である態様で好適に実施することができる。いくつかの態様において、上記割合は、７５重量％以上でもよく、８５重量％以上でもよく、１００重量％（すなわち、モノマー成分が一種または二種以上のバイオ長鎖アルキル（メタ）アクリレートのみを含む態様）であってもよい。一方、原料コストの低減や粘着特性の調節の目的から、いくつかの態様において、モノマー成分は、Ｃ１２以上の非バイオマス由来のアルキル基をエステル末端に有するアルキル（メタ）アクリレートや、Ｃ１−１１のバイオマス由来または非バイオマス由来のアルキル基をエステル末端に有するアルキル（メタ）アクリレートを含んでいてもよい。このため、いくつかの態様において、モノマー成分全体のうちバイオ長鎖アルキル（メタ）アクリレートの割合は、例えば９９重量％未満であってよく、９５重量％未満でもよく、９３重量％未満でもよく、８０重量％未満でもよく、７０重量％未満でもよい。
【００３９】
モノマー成分がバイオ長鎖アルキル（メタ）アクリレートを含む態様において、該モノマー成分に含まれるアルキル（メタ）アクリレート全体のうちバイオ長鎖アルキル（メタ）アクリレートの占める割合は、粘着剤層のバイオベース炭素比向上の観点からは、高いほうが有利である。上記割合は、例えば３０重量％以上であってよく、好ましくは５０重量％以上、より好ましくは７５重量％以上であり、９０重量％以上でもよく、９５重量％以上でもよく、１００重量％でもよい。ここに開示される技術は、モノマー成分に含まれるアルキル（メタ）アクリレートの実質的に全部（典型的には９９重量％以上であり、１００重量％であり得る。）がバイオ長鎖アルキル（メタ）アクリレートである態様で好適に実施することができる。一方、原料コストの低減や粘着特性の調節の目的から、いくつかの態様において、モノマー成分は、粘着剤層のバイオマス炭素比が５０％を下回らない限度で、Ｃ１２以上の非バイオマス由来のアルキル基をエステル末端に有するアルキル（メタ）アクリレートを含んでいてもよく、Ｃ１−１１のバイオマス由来または非バイオマス由来のアルキル基をエステル末端に有するアルキル（メタ）アクリレートを含んでいてもよい。このため、いくつかの態様において、モノマー成分に含まれるアルキル（メタ）アクリレートのうちバイオ長鎖アルキル（メタ）アクリレートの割合は、例えば９９重量％未満であってよく、９５重量％未満でもよく、９３重量％未満でもよく、８０重量％未満でもよく、７０重量％未満でもよい。
【００４０】
アルキル（メタ）アクリレートにおけるエステル末端のアルキル基の炭素原子数が多くなると、該アルキル基が結晶化しやすくなる傾向にある。粘着剤中においてアルキル基の結晶化が過度に進行することは、被着体に対する密着性や性能安定性等を低下させる要因となり得る。直鎖アルキル基に比べて分岐アルキル基は、概して、アルキル基の炭素原子数が多くても該アルキル基の結晶性が抑制される傾向にある。かかる観点から、モノマー成分がバイオ長鎖アルキル（メタ）アクリレートを含むいくつかの態様において、該バイオ長鎖アルキル（メタ）アクリレートの少なくとも一部は、バイオ長鎖分岐アルキル（メタ）アクリレートであることが好ましい。バイオ長鎖分岐アルキル（メタ）アクリレートの使用により、アルキル基の結晶化を抑制しつつ、モノマー成分に占めるバイオ長鎖アルキル（メタ）アクリレートの割合を高くしてバイオマス炭素比を効果的に向上させることができる。
【００４１】
モノマー成分に含まれるバイオ長鎖アルキル（メタ）アクリレートの全体のうちバイオ長鎖分岐アルキル（メタ）アクリレートの占める割合は、５重量％以上であることが適当であり、１０重量％以上でもよい。結晶化抑制の効果を好適に発揮しやすくする観点から、バイオ長鎖アルキル（メタ）アクリレートのうちバイオ長鎖分岐アルキル（メタ）アクリレートの占める割合は、２０重量％以上であることが好ましく、５０重量％以上でもよく、７０重量％以上でもよく、９０重量％以上でもよい。ここに開示される技術は、モノマー成分に含まれるバイオ長鎖アルキル（メタ）アクリレートの実質的に全部（典型的には９９重量％以上であり、１００重量％であり得る。）がバイオ長鎖分岐アルキル（メタ）アクリレートである態様で好適に実施することができる。一方、原料コストの低減や粘着特性の調節の目的から、いくつかの態様において、バイオ長鎖アルキル（メタ）アクリレートのうちバイオ長鎖分岐アルキル（メタ）アクリレートの占める割合は、例えば９９重量％未満であってよく、９５重量％未満でもよく、９３重量％未満でもよく、８０重量％未満でもよく、７０重量％未満でもよい。
【００４２】
モノマー成分全体のうちバイオ長鎖分岐アルキル（メタ）アクリレートの占める割合は、例えば１０重量％以上であってよく、通常は３０重量％以上が適当であり、好ましくは５０重量％以上、より好ましくは７０重量％以上である。ここに開示される技術は、モノマー成分全体のうちバイオ長鎖分岐アルキル（メタ）アクリレートの占める割合が７０重量％より多い（例えば、７０重量％より多く１００重量％未満）である態様で好適に実施することができる。いくつかの態様において、上記割合は、７５重量％以上でもよく、８５重量％以上でもよく、１００重量％（すなわち、モノマー成分が一種または二種以上のバイオ長鎖分岐アルキル（メタ）アクリレートのみを含む態様）であってもよい。一方、原料コストの低減や粘着特性の調節の目的から、いくつかの態様において、モノマー成分全体のうちバイオ長鎖分岐アルキル（メタ）アクリレートの割合は、例えば９９重量％未満であってよく、９５重量％未満でもよく、９３重量％未満でもよく、８０重量％未満でもよく、７０重量％未満でもよい。
【００４３】
モノマー成分の構成要素として好ましく使用し得るバイオ長鎖分岐アルキル（メタ）アクリレートとして、以下の式（１）で表される構造を有する化合物が挙げられる。
【化１】
2020105309.tif 000003
上記式（１）において、Ｒ１は、水素原子またはメチル基である。−ＣＨ２ＣＨＲ２Ｒ３は、バイオマス由来の分岐アルキル基である。上記バイオマス由来の分岐アルキル基の炭素原子数が１２以上である場合、Ｒ２およびＲ３は、直鎖状または分岐状の炭素原子数４〜２０のアルキル基から、それぞれ独立に、ただしＲ２の炭素原子数とＲ３の炭素原子数との合計が１０以上３４以下（上記バイオマス由来の分岐アルキル基の炭素原子数が１４以上である場合は１２以上３４以下、１６以上である場合は１４以上３４以下、１８以上である場合は１６以上３４以下、２０以上である場合は１８以上３４以下、２２以上である場合は２０以上３４以下、２４以上であるの場合は２２以上３４以下）となるように選択される。
【００４４】
式（１）において、アルキル基の結晶化を抑制する観点から、Ｒ２およびＲ３のうち炭素原子数がより多いアルキル基の炭素原子数は、２０以下であることが好ましく、１８以下であることがより好ましく、１６以下であることがさらに好ましく、１４以下でもよく、１２以下でもよい。また、式（１）で表されるバイオ長鎖分岐アルキル（メタ）アクリレートのバイオベース度を高くするためには、Ｒ２およびＲ３の炭素原子数は多いほうが有利である。Ｒ２およびＲ３のうち炭素原子数がより少ないアルキル基の炭素原子数は、６以上であることが好ましく、８以上であることがより好ましく、１０以上でもよい。バイオベース度を高め、かつ結晶化を抑制しやすくする観点からは、Ｒ２とＲ３との炭素原子数の差が大きすぎないことが有利である。Ｒ２とＲ３との炭素原子数の差は、例えば６以下であってよく、４以下であることが好ましく、２以下であることがより好ましい。Ｒ２とＲ３との炭素原子数が同じでもよい。
【００４５】
式（１）におけるＲ２およびＲ３は、粘着剤組成物の製造時における攪拌容易性等の観点から、直鎖または直鎖に近い構造（例えば、直鎖の炭化水素鎖に１つの分岐メチル基を設けた構造）を有することが好ましく、Ｒ２およびＲ３がいずれも直鎖構造であることがより好ましい。また、重合反応性や低温特性の観点からは、式（１）におけるＲ１が水素原子である化合物、すなわちアクリレートが好ましい。
【００４６】
式（１）で表される化合物の好ましい具体例としては、２−ブチルオクチル（メタ）アクリレート、２−ブチルデシル（メタ）アクリレート、２−ヘキシルデシル（メタ）アクリレート、２−オクチルデシル（メタ）アクリレート、２−ヘキシルドデシル（メタ）アクリレート、２−オクチルドデシル（メタ）アクリレート、２−デシルテトラデシル（メタ）アクリレート、２−ドデシルヘキサデシル（メタ）アクリレート、２−テトラデシルオクタデシル（メタ）アクリレート等が挙げられるが、これらに限定されない。
【００４７】
上記モノマー成分は、バイオ長鎖アルキル基が相違する二種類以上のバイオ長鎖アルキル（メタ）アクリレートを含んでいてもよい。上記アルキル基の相違は、炭素原子数の違いであってもよく、構造の違い（例えば、直鎖状と分岐状との違い、分岐状における分岐の長さや位置の違い）でもよく、それらの両方でもよい。二種類以上のバイオ長鎖アルキル（メタ）アクリレートを組み合わせて用いる場合、それらのバイオ長鎖アルキル（メタ）アクリレートの使用量比は特に限定されない。あるいは、上記モノマー成分に含まれるバイオ長鎖アルキル（メタ）アクリレートは、一種類のみであってもよい。
【００４８】
いくつかの態様において、上記モノマー成分は、炭素原子数２０以上のバイオマス由来の分岐アルキル基をエステル末端に有するバイオ長鎖分岐アルキル（メタ）アクリレートを４０重量％より多く含み得る。以下、炭素原子数２０以上のバイオマス由来の分岐アルキル基をエステル末端に有するバイオ長鎖分岐アルキル（メタ）アクリレートを「バイオ超長鎖分岐アルキル（メタ）アクリレート」かかる態様によると、炭素原子数２０以上という長鎖のバイオマス由来アルキル基を有するバイオ長鎖分岐アルキル（メタ）アクリレートを用いることにより、粘着剤層のバイオマス炭素比を効果的に向上させ得る。また、上記アルキル基は分岐構造を有するので、長鎖でありながら結晶性が抑制されており、被着体に対する密着性向上の観点から好ましい。後述するようにモノマー成分が極性基含有モノマーを含有する態様では、バイオ超長鎖分岐アルキル（メタ）アクリレートを所定量以上含むことが特に有意義である。バイオ超長鎖分岐アルキル（メタ）アクリレートと極性基含有モノマーとを適切に組み合わせて用いることにより、極性基含有モノマーにより導入された極性基によって粘着剤層自体の凝集性を高めることで被着体上への粘着剤の残留を抑制し、かつバイオ超長鎖分岐アルキル（メタ）アクリレートの有する長鎖の分岐アルキル基を利用して上記極性基と被着体との過度な相互作用を防いで上記被着体に対する剥離強度を抑制することができる。これにより再剥離用途に適した粘着シートが実現され得る。
【００４９】
モノマー成分におけるバイオ超長鎖分岐アルキル（メタ）アクリレートの含有量は、例えば５０重量％以上であってよく、６０重量％以上でもよく、７０重量％以上でもよく、８０重量％以上でもよく、８５重量％以上でもよい。バイオマス炭素比向上の観点からは、モノマー成分におけるバイオ超長鎖分岐アルキル（メタ）アクリレートの含有量は高いほど有利である。一方、極性基含有モノマーとの組み合わせ使用による効果を得やすくする等の観点から、いくつかの態様において、モノマー成分におけるバイオ超長鎖分岐アルキル（メタ）アクリレートの含有量は、例えば９９重量％未満であってよく、９５重量％未満でもよく、９３重量％未満でもよく、８０重量％未満でもよく、７０重量％未満でもよい。
【００５０】
モノマー成分に含まれるバイオ超長鎖分岐アルキル（メタ）アクリレートは、一種のみでもよく、エステル末端のアルキル基が相違する二種類以上であってもよい。例えば、モノマー成分に含まれるバイオ超長鎖分岐アルキル（メタ）アクリレートが一種のみである態様において、粘着剤層内における高い凝集性と被着体に対する低接着性とを好適に両立させ得る。
【００５１】
いくつかの態様において、モノマー成分は、少なくとも２−デシルテトラデシル（メタ）アクリレート（より好ましくは、２−デシルテトラデシルアクリレート）を含むことが好ましい。かかる態様において、モノマー成分のうち２−デシルテトラデシル（メタ）アクリレートの割合は、例えば１０重量％以上であってよく、２０重量％以上であることが好ましく、３０重量％以上であることがより好ましい。より高いバイオベース度を実現しやすくする観点から、上記割合は、４０重量％以上でもよく、５０重量％以上でもよく、６０重量％以上でもよく、７０重量％以上でもよく、８０重量％以上でもよく、９０重量％以上でもよい。
【００５２】
アクリル系重合物を形成するモノマー成分は、上述のようなアルキル（メタ）アクリレートと、該アルキル（メタ）アクリレートと共重合可能な他のモノマー（共重合性モノマー）とを組み合わせて含んでいてもよい。上記共重合性モノマーとしては、極性基（例えば、カルボキシ基、水酸基、窒素原子含有環等）を有するモノマーを好適に使用することができる。極性基を有するモノマーは、アクリル系重合物に架橋点を導入したり、粘着剤の凝集力を高めたりするために役立ち得る。共重合性モノマーは、一種を単独でまたは二種以上を組み合わせて用いることができる。
【００５３】
共重合性モノマーの非限定的な具体例としては、以下のものが挙げられる。
カルボキシ基含有モノマー：例えば、アクリル酸、メタクリル酸、カルボキシエチル（メタ）アクリレート、カルボキシペンチル（メタ）アクリレート、イタコン酸、マレイン酸、フマル酸、クロトン酸、イソクロトン酸、フタル酸モノヒドロキシエチル（メタ）アクリレート等。
酸無水物基含有モノマー：例えば、無水マレイン酸、無水イタコン酸。
水酸基含有モノマー：例えば、（メタ）アクリル酸２−ヒドロキシエチル、（メタ）アクリル酸２−ヒドロキシプロピル、（メタ）アクリル酸２−ヒドロキシブチル、（メタ）アクリル酸３−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロへキシル）メチル（メタ）アクリレート等の（メタ）アクリル酸ヒドロキシアルキル等。
スルホン酸基またはリン酸基を含有するモノマー：例えば、スチレンスルホン酸、アリルスルホン酸、ビニルスルホン酸ナトリウム、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸、２−ヒドロキシエチルアクリロイルホスフェート等。
エポキシ基含有モノマー：例えば、（メタ）アクリル酸グリシジルや（メタ）アクリル酸−２−エチルグリシジルエーテル等のエポキシ基含有アクリレート、アリルグリシジルエーテル、（メタ）アクリル酸グリシジルエーテル等。
シアノ基含有モノマー：例えば、アクリロニトリル、メタクリロニトリル等。
イソシアネート基含有モノマー：例えば、２−イソシアナートエチル（メタ）アクリレート等。
アミド基含有モノマー：例えば、（メタ）アクリルアミド；Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミド等の、Ｎ，Ｎ−ジアルキル（メタ）アクリルアミド；Ｎ−エチル（メタ）アクリルアミド、Ｎ−イソプロピル（メタ）アクリルアミド、Ｎ−ブチル（メタ）アクリルアミド、Ｎ−ｎ−ブチル（メタ）アクリルアミド等の、Ｎ−アルキル（メタ）アクリルアミド；Ｎ−ビニルアセトアミド等のＮ−ビニルカルボン酸アミド類；水酸基とアミド基とを有するモノマー、例えば、Ｎ−（２−ヒドロキシエチル）（メタ）アクリルアミド、Ｎ−（２−ヒドロキシプロピル）（メタ）アクリルアミド、Ｎ−（１−ヒドロキシプロピル）（メタ）アクリルアミド、Ｎ−（３−ヒドロキシプロピル）（メタ）アクリルアミド、Ｎ−（２−ヒドロキシブチル）（メタ）アクリルアミド、Ｎ−（３−ヒドロキシブチル）（メタ）アクリルアミド、Ｎ−（４−ヒドロキシブチル）（メタ）アクリルアミド等の、Ｎ−ヒドロキシアルキル（メタ）アクリルアミド；アルコキシ基とアミド基とを有するモノマー、例えば、Ｎ−メトキシメチル（メタ）アクリルアミド、Ｎ−メトキシエチル（メタ）アクリルアミド、Ｎ−ブトキシメチル（メタ）アクリルアミド等の、Ｎ−アルコキシアルキル（メタ）アクリルアミド；その他、Ｎ，Ｎ−ジメチルアミノプロピル（メタ）アクリルアミド、Ｎ−（メタ）アクリロイルモルホリン等。
窒素原子含有環を有するモノマー：例えば、Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−（メタ）アクリロイル−２−ピロリドン、Ｎ−（メタ）アクリロイルピペリジン、Ｎ−（メタ）アクリロイルピロリジン、Ｎ−ビニルモルホリン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン、Ｎ−ビニルピラゾール、Ｎ−ビニルイソオキサゾール、Ｎ−ビニルチアゾール、Ｎ−ビニルイソチアゾール、Ｎ−ビニルピリダジン等（例えば、Ｎ−ビニル−２−カプロラクタム等のラクタム類）。
スクシンイミド骨格を有するモノマー：例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシヘキサメチレンスクシンイミド等。
マレイミド類：例えば、Ｎ−シクロヘキシルマレイミド、Ｎ−イソプロピルマレイミド、Ｎ−ラウリルマレイミド、Ｎ−フェニルマレイミド等。
イタコンイミド類：例えば、Ｎ−メチルイタコンイミド、Ｎ−エチルイタコンイミド、Ｎ−ブチルイタコンイミド、Ｎ−オクチルイタコンイミド、Ｎ−２−エチルへキシルイタコンイミド、Ｎ−シクロへキシルイタコンイミド、Ｎ−ラウリルイタコンイミド等。
（メタ）アクリル酸アミノアルキル類：例えば、（メタ）アクリル酸アミノエチル、（メタ）アクリル酸Ｎ，Ｎ−ジメチルアミノエチル、（メタ）アクリル酸Ｎ，Ｎ−ジエチルアミノエチル、（メタ）アクリル酸ｔ−ブチルアミノエチル。
アルコキシ基含有モノマー：例えば、（メタ）アクリル酸２−メトキシエチル、（メタ）アクリル酸３−メトキシプロピル、（メタ）アクリル酸２−エトキシエチル、（メタ）アクリル酸プロポキシエチル、（メタ）アクリル酸ブトキシエチル、（メタ）アクリル酸エトキシプロピル等の、（メタ）アクリル酸アルコキシアルキル類；（メタ）アクリル酸メトキシエチレングリコール、（メタ）アクリル酸メトキシポリプロピレングリコール等の、（メタ）アクリル酸アルコキシアルキレングリコール類。
ビニルエステル類：例えば、酢酸ビニル、プロピオン酸ビニル等。
ビニルエーテル類：例えば、例えば、メチルビニルエーテルやエチルビニルエーテル等のビニルアルキルエーテル。
芳香族ビニル化合物：例えば、スチレン、α−メチルスチレン、ビニルトルエン等。
オレフィン類：例えば、エチレン、ブタジエン、イソプレン、イソブチレン等。
脂環式炭化水素基を有する（メタ）アクリレート：例えば、シクロペンチル（メタ）アクリレート、シクロヘキシル（メタ）アクリレート、イソボルニル（メタ）アクリレート、ジシクロペンタニル（メタ）アクリレート等。
芳香族炭化水素基を有する（メタ）アクリレート：例えば、フェニル（メタ）アクリレート、フェノキシエチル（メタ）アクリレート、ベンジル（メタ）アクリレート等。
その他、（メタ）アクリル酸テトラヒドロフルフリル等の複素環含有（メタ）アクリレート、塩化ビニルやフッ素原子含有（メタ）アクリレート等のハロゲン原子含有（メタ）アクリレート、シリコーン（メタ）アクリレート等のケイ素原子含有（メタ）アクリレート、テルペン化合物誘導体アルコールから得られる（メタ）アクリレート等。
【００５４】
このような共重合性モノマーを使用する場合、その使用量は特に限定されないが、通常はモノマー成分全量の０．０１重量％以上とすることが適当である。共重合性モノマーの使用による効果をよりよく発揮する観点から、共重合性モノマーの使用量をモノマー成分全量の０．１重量％以上としてもよく、１重量％以上としてもよい。また、共重合性モノマーの使用量は、モノマー成分全量の５０重量％以下とすることができ、４０重量％以下とすることが好ましい。これにより、粘着剤の凝集力が高くなり過ぎることを防ぎ、常温（２５℃）でのタック感を向上させ得る。
【００５５】
いくつかの好ましい態様において、アクリル系重合物を形成するモノマー成分は、上記共重合性モノマーとして、少なくともカルボキシ基含有モノマーを含み得る。カルボキシ基含有モノマーの使用により、粘着剤の凝集力を高め、粘着特性を向上させ得る。カルボキシ基含有モノマーとしては、上記で例示したもの等を用いることができる。特に好ましいカルボキシ基含有モノマーとして、アクリル酸（ＡＡ）およびメタクリル酸（ＭＡＡ）が挙げられる。なかでもＡＡが好ましい。ＡＡとＭＡＡとを組み合わせて用いてもよい。
【００５６】
共重合性モノマーとしてカルボキシ基含有モノマーを用いる場合、その使用量は、例えば、モノマー成分全体の０．１重量％以上であってよく、０．５重量％以上でもよい。いくつかの態様において、カルボキシ基含有モノマーの使用量は、モノマー成分全体の１重量％以上であってよく、１重量％超でもよく、２重量％以上でもよく、３重量％以上でもよく、５重量％以上でもよく、６重量％以上でもよい。カルボキシ基含有モノマーの使用量が多くなると、粘着剤の凝集力は概して向上する傾向にある。したがって、カルボキシ基含有モノマーの使用量を適切に設定することにより、アクリル系重合物を形成するモノマー成分が長鎖アルキル（メタ）アクリレートを比較的多く含む組成であっても、粘着剤に適度な凝集力を付与することができる。カルボキシ基含有モノマーの使用量の上限は特に制限されないが、アルキル（メタ）アクリレートとの相溶性の観点から、通常は２０重量％以下とすることが適当である。カルボキシ基含有モノマーは、バイオマス由来であってもよく、非バイオマス由来であってもよい。非バイオマス由来のカルボキシ基含有モノマーを使用する場合、該カルボキシ基含有モノマーの使用量は、粘着剤層のバイオベース度向上の観点から、モノマー成分全体の１５重量％以下とすることが好ましく、１２重量％以下でもよく、１０重量％以下でもよく、８重量％以下でもよい。
【００５７】
いくつかの好ましい態様において、アクリル系重合物を形成するモノマー成分は、上記共重合性モノマーとして、少なくとも水酸基含有モノマーを含み得る。カルボキシ基含有モノマーと水酸基含有モノマーとを組み合わせて含むことがより好ましい。これにより、粘着剤の凝集力を効果的に高め、粘着特性を向上させ得る。水酸基含有モノマーとしては、上記で例示したもの等を用いることができる。例えば、（メタ）アクリル酸２−ヒドロキシエチル、（メタ）アクリル酸４−ヒドロキシブチル、（メタ）アクリル酸６−ヒドロキシヘキシル等を好適に使用することができる。なかでも好ましい例として、アクリル酸２−ヒドロキシエチル（ＨＥＡ）およびアクリル酸４−ヒドロキシブチル（４ＨＢＡ）が挙げられる。
【００５８】
共重合性モノマーとして水酸基含有モノマーを用いる場合、その使用量は、例えば、モノマー成分全体の０．０１重量％以上であってよく、０．１重量％以上でもよく、０．３重量％以上でもよく、０．７重量％以上でもよい。いくつかの態様において、水酸基含有モノマーの使用量は、モノマー成分全体の１．５重量％以上でもよく、３重量％以上でもよく、５重量％以上でもよい。また、カルボキシ基含有モノマーとの組み合わせによる効果を良好に発揮しやすくする観点から、水酸基含有モノマーの使用量は、例えば、モノマー成分全体の１０重量％以下であってよく、７重量％以下でもよく、４重量％以下でもよく、２重量％以下でもよく、１重量％未満、例えば０．８重量％以下でもよい。
【００５９】
モノマー成分が共重合性モノマーとしてカルボキシ基含有モノマーと水酸基含有モノマーとを組み合わせて含む態様において、該モノマー成分におけるカルボキシ基含有モノマーの含有量（ＷＣＯＯＨ）は、重量基準で、水酸基含有モノマーの含有量（ＷＯＨ）の０．５倍以上であることが好ましい。すなわち、ＷＣＯＯＨ／ＷＯＨ≧０．５であることが好ましい。これにより、カルボキシ基含有モノマーと水酸基含有モノマーとの組み合わせ使用による凝集力向上および粘着特性向上の効果が好適に発揮される傾向にある。いくつかの態様において、ＷＣＯＯＨ／ＷＯＨは、例えば１．０以上であってよく、２．５以上でもよく、４．５以上でもよく、７．０以上でもよく、１０以上でもよい。ＷＣＯＯＨ／ＷＯＨの上限は特に制限されず、例えば１００以下であってもよく、５０以下でもよく、２０以下でもよい。
【００６０】
いくつかの好ましい態様において、アクリル系重合物を形成するモノマー成分は、上記共重合性モノマーとして、Ｎ−ビニル環状アミドを含み得る。Ｎ−ビニル環状アミドの使用により、粘着剤の凝集力や極性を調整し、粘着剤の保持性能（例えば、後述する耐熱保持性能）を向上させ得る。Ｎ−ビニル環状アミドの具体例としては、Ｎ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン等が挙げられる。特に好ましくはＮ−ビニル−２−ピロリドン、Ｎ−ビニル−２−カプロラクタムである。Ｎ−ビニル環状アミドの使用量は、特に制限されないが、通常、モノマー成分全体の０．０１重量％以上（好ましくは０．１重量％以上、例えば０．５重量％以上）とすることが適当である。いくつかの態様において、Ｎ−ビニル環状アミドの使用量は、モノマー成分全体の１重量％以上としてもよく、５重量％以上としてもよく、７重量％以上としてもよい。また、常温（２５℃）でのタック感向上や低温における柔軟性向上の観点から、Ｎ−ビニル環状アミドの使用量は、通常、モノマー成分全体の４０重量％以下とすることが適当であり、３０重量％以下としてもよく、２０重量％以下としてもよい。
【００６１】
ここに開示される技術は、上記モノマー成分が、カルボキシ基含有モノマー、水酸基含有モノマーおよび窒素原子含有環を有するモノマーからなる群から選択される少なくとも一種の極性基含有モノマーを含む態様で好ましく実施され得る。かかる極性基含有モノマーの使用により、粘着剤の凝集力を効果的に高め得る。粘着剤の凝集力を高めることは、粘着シートの非糊残り性向上の観点から有利である。ここで、粘着シートの非糊残り性とは、被着体に貼り付けられた粘着シートを該被着体から剥離する際に、被着体上に粘着剤を残留させずに剥がれる性質をいう。上記モノマー成分における上記極性基含有モノマーの含有量は、例えば１重量％超であってよく、好ましくは３重量％超であり、５重量％超でもよく、６重量％超でもよい。一方、粘着剤の凝集力が高くなり過ぎることを防ぐ観点から、極性基含有モノマーの含有量は、通常、２５重量％以下とすることが適当であり、好ましくは２０重量％以下であり、１５重量％以下でもよく、１２重量％以下でもよい。
【００６２】
なかでも好ましい極性基含有モノマーとして、カルボキシ基含有モノマーおよび窒素原子含有環を有するモノマーが挙げられる。ここに開示される技術は、上記モノマー成分がカルボキシ基含有モノマーおよび窒素原子含有環を有するモノマーからなる群から選択される少なくとも一種の極性基含有モノマーを含み、該極性基含有モノマーの含有量が１重量％超（好ましくは３重量％超であり、５重量％超でもよく、６重量％超でもよい。）である態様で好ましく実施することができる。上記カルボキシ基含有モノマーおよび窒素原子含有環を有するモノマーからなる群から選択される少なくとも一種の極性基含有モノマーの含有量は、通常、２５重量％以下であることが適当であり、好ましくは２０重量％以下であり、１５重量％以下でもよく、１２重量％以下でもよい。
【００６３】
モノマー成分が極性基含有モノマーとしてカルボキシ基含有モノマーと窒素原子含有環を有するモノマーとを組み合わせて含む態様において、該モノマー成分における窒素原子含有環を有するモノマーの含有量（ＷＮ）とカルボキシ基含有モノマーの含有量（ＷＣＯＯＨ）との関係（重量基準）は、特に限定されない。ＷＮ／ＷＣＯＯＨは、例えば０．１以上であってよく、０．２以上でもよく、０．５以上でもよく、１以上でもよい。いくつかの好ましい態様において、ＷＮ／ＷＣＯＯＨは、１より大きくすることができ、例えば１．５以上であってよく、２以上でもよく、２．５以上でもよい。また、ＷＮ／ＷＣＯＯＨは、例えば５０以下であってよく、３０以下でもよく、１０以下でもよい。
【００６４】
特に限定するものではないが、アクリル系重合物のＴｇを構成するモノマー成分の組成は、該モノマー成分の組成に基づいてＦｏｘの式により求められるガラス転移温度（Ｔｇ；以下、アクリル系重合物のＴｇともいう。）が０℃以下となるように設定することが好ましい。上記アクリル系重合物のＴｇは、粘着剤の接着性や低温特性等の観点から、通常、０℃以下であることが有利であり、−２０℃以下であることが好ましく、−３０℃以下であることがより好ましく、−４０℃以下でもよく、−５０℃以下でもよい。また、粘着剤の凝集性の観点から、いくつかの態様において、上記アクリル系重合物のＴｇは、−８０℃以上であることが適当であり、−７０℃以上でもよい。
【００６５】
ここで、本明細書において上記アクリル系重合物のガラス転移温度（Ｔｇ）とは、該重合物の調製に用いられるモノマー成分の組成に基づいてＦｏｘの式により求められるＴｇをいう。Ｆｏｘの式とは、以下に示すように、共重合体のＴｇと、該共重合体を構成するモノマーのそれぞれを単独重合したホモポリマーのガラス転移温度Ｔｇｉとの関係式である。
１／Ｔｇ＝Σ（Ｗｉ／Ｔｇｉ）
上記Ｆｏｘの式において、Ｔｇは共重合体のガラス転移温度（単位：Ｋ）、Ｗｉは該共重合体におけるモノマーｉの重量分率（重量基準の共重合割合）、Ｔｇｉはモノマーｉのホモポリマーのガラス転移温度（単位：Ｋ）を表す。Ｔｇの特定に係る対象の重合物がホモポリマーである場合、該ホモポリマーのＴｇと対象のポリマーのＴｇとは一致する。
【００６６】
Ｔｇの算出に使用するホモポリマーのガラス転移温度としては、公知資料に記載の値を用いるものとする。具体的には、「Polymer Handbook」（第３版、John Wiley & Sons, Inc., 1989年）に数値が挙げられている。上記Polymer Handbookに複数種類の値が記載されているモノマーについては、最も高い値を採用する。
【００６７】
上記Polymer Handbookに記載のないモノマーのホモポリマーのガラス転移温度としては、以下の測定方法により得られる値を用いるものとする。
具体的には、温度計、攪拌機、窒素導入管および還流冷却管を備えた反応器に、モノマー１００重量部、２，２’−アゾビスイソブチロニトリル０．２重量部および重合溶媒として酢酸エチル２００重量部を投入し、窒素ガスを流通させながら１時間攪拌する。このようにして重合系内の酸素を除去した後、６３℃に昇温し１０時間反応させる。次いで、室温まで冷却し、固形分濃度３３重量％のホモポリマー溶液を得る。次いで、このホモポリマー溶液を剥離ライナー上に流延塗布し、乾燥して厚さ約２ｍｍの試験サンプル（シート状のホモポリマー）を作製する。この試験サンプルを直径７．９ｍｍの円盤状に打ち抜き、パラレルプレートで挟み込み、粘弾性試験機（ティー・エイ・インスツルメント・ジャパン社製、機種名「ＡＲＥＳ」）を用いて周波数１Ｈｚのせん断歪みを与えながら、温度領域−７０℃〜１５０℃、５℃／分の昇温速度でせん断モードにより粘弾性を測定し、ｔａｎδのピークトップ温度に相当する温度をホモポリマーのＴｇとする。
【００６８】
アクリル系重合物を得る方法は特に限定されず、溶液重合法、エマルション重合法、バルク重合法、懸濁重合法、光重合法等の、アクリル系重合物の合成手法として知られている各種の重合方法を適宜採用することができる。いくつかの態様において、溶液重合法を好ましく採用し得る。他のいくつかの態様において、光重合法を好ましく採用し得る。これらの重合方法において、重合の態様は特に限定されず、従来公知のモノマー供給方法、重合条件（温度、時間、圧力、光照射量、放射線照射量等）、モノマー以外の使用材料（重合開始剤、界面活性剤等）等を適宜選択して行うことができる。
【００６９】
重合にあたっては、重合方法や重合態様に応じて重合開始剤が用いられ得る。重合開始剤は、従来公知の熱重合開始剤や光重合開始剤等から適宜選択することができる。重合開始剤は、一種を単独でまたは二種以上を組み合わせて使用することができる。
【００７０】
熱重合開始剤としては、例えば、アゾ系重合開始剤（例えば、２，２’−アゾビスイソブチロニトリル、２，２’−アゾビス−２−メチルブチロニトリル、２，２’−アゾビス（２−メチルプロピオン酸）ジメチル、４，４’−アゾビス−４−シアノバレリアン酸、アゾビスイソバレロニトリル、２，２’−アゾビス（２−アミジノプロパン）ジヒドロクロライド、２，２’−アゾビス［２−（５−メチル−２−イミダゾリン−２−イル）プロパン］ジヒドロクロライド、２，２’−アゾビス（２−メチルプロピオンアミジン）二硫酸塩、２，２’−アゾビス（Ｎ，Ｎ’−ジメチレンイソブチルアミジン）ジヒドロクロライド等）；過硫酸カリウム等の過硫酸塩；過酸化物系重合開始剤（例えば、ジベンゾイルペルオキシド、ｔ−ブチルペルマレエート、過酸化ラウロイル等）；レドックス系重合開始剤等が挙げられる。熱重合開始剤の使用量は、特に制限されないが、例えば、アクリル系重合物の調製に用いられるモノマー成分１００重量部に対して０．０１重量部〜５重量部、好ましくは０．０５重量部〜３重量部の範囲内の量とすることができる。
【００７１】
光重合開始剤としては、特に制限されないが、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。光重合開始剤の使用量は、特に制限されないが、例えば、アクリル系重合物の調製に用いられるモノマー成分１００重量部に対して０．０１重量部〜５重量部、好ましくは０．０５重量部〜３重量部の範囲内の量とすることができる。
【００７２】
いくつかの態様において、アクリル系重合物は、上述のようなモノマー成分に重合開始剤を配合した混合物に紫外線（ＵＶ）を照射して該モノマー成分の一部を重合させた部分重合物の形態で、粘着剤組成物に含まれ得る。かかる部分重合物を含む粘着剤組成物を所定の被塗布体に塗布し、紫外線を照射させて重合を完結させることができる。このような部分重合物は、上記モノマー成分に由来する重合物と未反応のモノマーとの混合物であって、典型的にはシロップ状（粘性のある液状）を呈する。以下、かかる性状の部分重合物を「モノマーシロップ」または単に「シロップ」ということがある。モノマーシロップを含む粘着剤組成物（典型的には、ＵＶ硬化型の粘着剤組成物）は、例えば、アクリル系重合物の調製に用いられるモノマー成分に紫外線を照射して部分重合物を得る第一段階と、該部分重合物に、必要に応じて用いられる他の材料（後述する多官能性モノマー、追加の光重合開始剤等であり得る。）を添加して混合する第二段階と、を含む方法により調製することができる。あるいは、アクリル系重合物の調製に用いられるモノマー成分のうちの一部（分量の一部でもよく、種類の一部でもよい。）に紫外線を照射して部分重合物を得る第一段階と、上記部分重合物に残りのモノマー成分および必要に応じて用いられる他の材料を添加して混合する第二段階と、を含む方法により調製してもよい。後者の調製方法は、例えば、アクリル系重合物を構成するモノマー成分のうち、極性基を有するモノマーの一部（分量の一部でもよく、種類の一部でもよい。）または全部を第二段階で添加する態様で実施することができる。
【００７３】
特に限定するものではないが、アクリル系重合物の重量平均分子量（Ｍｗ）は、通常、凡そ５×１０４以上であることが適当である。かかるＭｗのアクリル系重合物によると、良好な凝集性を示す粘着剤が得られやすい。いくつかの態様において、アクリル系重合物のＭｗは、例えば１０×１０４以上であってよく、２０×１０４以上であってもよく、３０×１０４以上であってもよい。また、被着体に対する密着性の観点から、アクリル系重合物のＭｗは、通常、凡そ５００×１０４以下であることが適当である。アクリル系重合物のＭｗは、ゲルパーミエーションクロマトグラフィ（ＧＰＣ）により測定し、標準ポリスチレン換算の値として求めることができる。
【００７４】
（架橋剤）
粘着剤には架橋剤が用いられていてもよい。粘着剤を架橋させることにより、該粘着剤の凝集力を高めることができる。また、架橋剤の使用により、剥離強度を抑制し、上記凝集力を高める効果と相俟って、粘着シートの非糊残り性を向上させることができる。
【００７５】
架橋剤は、粘着剤の分野において公知の各種架橋剤から選択することができる。かかる架橋剤の例としては、イソシアネート系架橋剤、エポキシ系架橋剤、オキサゾリン系架橋剤、アジリジン系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、アミン系架橋剤等が挙げられる。架橋剤は、一種を単独でまたは二種以上を組み合わせて用いることができる。
【００７６】
架橋剤を用いる場合における使用量は特に限定されない。架橋剤の使用量は、１００重量部に対して、例えば０．００１〜１５重量部の範囲から選択し得る。凝集力の向上と被着体への密着性とをバランスよく両立する観点から、アクリル系重合物１００重量部に対する架橋剤の使用量は、通常、１２重量部以下とすることが好ましく、８重量部以下でもよく、６重量部以下でもよく、また、０．００５重量部以上とすることが適当であり、０．０１重量部以上でもよい。
【００７７】
いくつかの態様において、架橋剤は、少なくともイソシアネート系架橋剤を含むことが好ましい。イソシアネート系架橋剤は、一種を単独でまたは二種以上を組み合わせて用いることができる。イソシアネート系架橋剤と他の架橋剤、例えばエポキシ系架橋剤とを組み合わせて用いてもよい。
【００７８】
イソシアネート系架橋剤としては、１分子当たり２個以上のイソシアネート基を有するポリイソシアネート系架橋剤が好ましく用いられる。ポリイソシアネート系架橋剤１分子当たりのイソシアネート基の数は、好ましくは２〜１０個であり、例えば２〜４個であり、典型的には２または３個である。上記ポリイソシアネート系架橋剤としては、トリレンジイソシアネート、キシレンジイソシアネート等の芳香族ポリイソシアネート；イソホロンジイソシアネート等の脂環族イソシアネート；ヘキサメチレンジイソシアネート等の脂肪族ポリイソシアネート；が例示される。より具体的には、例えば、ブチレンジイソシアネート、ヘキサメチレンジイソシアネート等の低級脂肪族ポリイソシアネート類；シクロペンチレンジイソシアネート、シクロへキシレンジイソシアネート、イソホロンジイソシアネート等の脂環族ポリイソシアネート類；２，４−トリレンジイソシアネート、４，４’−ジフェニルメタンジイソシアネート、キシリレンジイソシアネート、ポリメチレンポリフェニルジイソシアネート等の芳香族ジイソシアネート類；トリメチロールプロパン／トリレンジイソシアネート３量体付加物（東ソー製、商品名「コロネートＬ」）、トリメチロールプロパン／ヘキサメチレンジイソシアネート３量体付加物（東ソー製、商品名「コロネートＨＬ」）、ヘキサメチレンジイソシアネートのイソシアヌレート体（東ソー製、商品名「コロネートＨＸ」）等のイソシアネート付加物；ポリエーテルポリイソシアネート、ポリエステルポリイソシアネート等のポリイソシアネート；これらポリイソシアネートとポリオールとの付加物；および、これらポリイソシアネートを、イソシアヌレート結合、ビューレット結合、アロファネート結合等により多官能化したポリイソシアネート；等が挙げられる。
【００７９】
イソシアネート系架橋剤を用いる場合の使用量は、アクリル系重合物１００重量部に対して、例えば凡そ０．１重量部以上であってよく、０．５重量部以上でもよく、１．０重量部以上でもよく、１．５重量部超でもよい。より高い使用効果を得る観点から、アクリル系重合物１００重量部に対するイソシアネート系架橋剤の使用量は、例えば２．０重量部超であってよく、２．５重量部以上でもよく、２．７重量部以上でもよい。また、アクリル系重合物１００重量部に対するイソシアネート系架橋剤の使用量は、通常、１０重量部以下とすることが適当であり、７重量部以下でもよく、５重量部以下でもよく、４重量部以下でもよい。イソシアネート系架橋剤の使用量が多過ぎないことは、過度の架橋による粘着性の低下を避ける観点から有利となり得る。
【００８０】
エポキシ系架橋剤としては、エポキシ基を１分子中に２つ以上有する多官能エポキシ化合物を用いることができる。例えば、Ｎ，Ｎ，Ｎ’，Ｎ’−テトラグリシジル−ｍ−キシレンジアミン、ジグリシジルアニリン、１，３−ビス（Ｎ，Ｎ−ジグリシジルアミノメチル）シクロヘキサン、１，６−ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、ｏ−フタル酸ジグリシジルエステル、トリグリシジル−トリス（２−ヒドロキシエチル）イソシアヌレート、レゾルシンジグリシジルエーテル、ビスフェノール−Ｓ−ジグリシジルエーテルの他、分子内にエポキシ基を２つ以上有するエポキシ系樹脂等が挙げられる。エポキシ系架橋剤の市販品としては、例えば、三菱ガス化学製の商品名「テトラッドＣ」、「テトラッドＸ」等が挙げられる。
【００８１】
エポキシ系架橋剤を用いる場合の使用量は、アクリル系重合物１００重量部に対して、例えば０．００５重量部以上とすることができ、より高い使用効果を得る観点から０．０１重量部以上としてもよく、０．０２重量部以上としてもよく、０．０５重量部以上としてもよい。また、アクリル系重合物１００重量部に対するエポキシ系架橋剤の使用量は、通常、２重量部以下とすることが適当であり、１重量部以下でもよく、０．５重量部以下でもよく、０．２重量部以下でもよい。エポキシ系架橋剤の使用量が多過ぎないことは、過度の架橋による被着体への密着性低下を避ける観点から有利となり得る。
【００８２】
イソシアネート系架橋剤と他の架橋剤（すなわち、非イソシアネート系架橋剤）とを組み合わせて用いる場合、イソシアネート系架橋剤と非イソシアネート系架橋剤（例えばエポキシ系架橋剤）との使用量の関係は、特に限定されない。被着体に対する密着性と凝集力とをより好適に両立する観点から、いくつかの態様において、非イソシアネート系架橋剤の含有量は、重量基準で、イソシアネート系架橋剤の含有量の凡そ１／２以下とすることができ、凡そ１／５以下としてもよく、凡そ１／１０以下でもよく、凡そ１／２０以下でもよく、凡そ１／３０以下でもよい。また、イソシアネート系架橋剤と非イソシアネート系架橋剤（例えばエポキシ系架橋剤）とを併用することの効果を好適に発揮する観点から、非イソシアネート系架橋剤の含有量は、通常、イソシアネート系架橋剤の含有量の凡そ１／１０００以上、例えば凡そ１／５００以上とすることが適当である。
【００８３】
上述したいずれかの架橋剤の架橋反応をより効率よく進行させるために、架橋触媒を用いてもよい。架橋触媒としては、例えば、ジラウリン酸ジオクチルスズ等のスズ系触媒を好ましく用いることができる。架橋触媒の使用量は特に制限されず、例えば、アクリル系重合物１００重量部に対して凡そ０．０００１重量部〜１重量部とすることができる。
【００８４】
ここに開示される粘着シートの粘着剤層に使用され得る架橋剤の他の例として、一分子内に２以上の重合性官能基を有するモノマー、すなわち多官能性モノマーが挙げられる。多官能性モノマーとしては、例えば、エチレングリコールジ（メタ）アクリレート、プロピレングリコールジ（メタ）アクリレート、ポリエチレングリコールジ（メタ）アクリレート、ポリプロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、エチレングリコールジ（メタ）アクリレート、１，６−ヘキサンジオールジ（メタ）アクリレート、１，１２−ドデカンジオールジ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、ブチルジオール（メタ）アクリレート、ヘキシルジオールジ（メタ）アクリレート等が挙げられる。いくつかの態様において、一分子内に３以上の重合性官能基を有する多官能性モノマーを用いることにより、粘着剤の凝集力を効果的に向上させ得る。そのような多官能性モノマーの非限定的な例には、トリメチロールプロパントリアクリレート（ＴＭＰＴＡ）、ジペンタエリスチロールヘキサアクリレート（ＤＰＨＡ）等が含まれる。
【００８５】
架橋剤として多官能性モノマーを用いる場合におけるその使用量は、該多官能性モノマーの構造や官能基数等によっても異なり得るが、通常は、モノマー成分１００重量部に対して０．０１重量部〜３．０重量部程度の範囲とすることが適当である。より高い効果を得る観点から、いくつかの態様において、多官能性モノマーの使用量は、モノマー成分１００重量部に対して、例えば０．０２重量部以上であってもよく、０．０３重量部以上でもよい。いくつかの対応において、多官能性モノマーの使用量は、０．０６重量部以上でもよく、０．１重量部以上でもよく、０．２重量部以上でもよく、０．３重量部以上でもよく、０．３重量部超でもよく、０．４重量部以上でもよい。一方、過度な凝集力向上によるタックの低下を避ける観点から、多官能性モノマーの使用量は、モノマー成分１００重量部に対して２．０重量部以下であってよく、１．０重量部以下でもよく、０．７重量部以下でもよい。上記多官能性モノマーの使用量は、例えば、一分子内に３以上の重合性官能基を有する多官能性モノマーを使用する場合に好ましく採用され得る。
【００８６】
（粘着付与剤）
ここに開示される粘着剤層には、粘着シートの剥離強度が高くなりすぎない限度で、粘着付与剤を含有させてもよい。粘着付与剤（典型的には粘着付与樹脂）としては、ロジン系粘着付与樹脂、テルペン系粘着付与樹脂、炭化水素系粘着付与樹脂、フェノール系粘着付与樹脂等の公知の粘着付与樹脂の一種または二種以上を用いることができる。ロジン系粘着付与樹脂の具体的としては、ガムロジン、ウッドロジン、トール油ロジン等の未変性ロジン（生ロジン）；これらの未変性ロジンを水添化、不均化、重合等により変性した変性ロジン；未変性ロジンや変性ロジンのエステル化物、ロジンアルコール類、ロジンフェノール樹脂等のロジン誘導体等が挙げられる。テルペン系粘着付与樹脂の例としては、α−ピネン重合体、β−ピネン重合体、ジペンテン重合体などのテルペン系樹脂；テルペン−フェノール系樹脂、スチレン変性テルペン系樹脂、芳香族変性テルペン系樹脂、水素添加テルペン系樹脂等の変性テルペン樹脂；等が挙げられる。バイオマス炭素比向上の観点から、上述のロジン系粘着付与樹脂、テルペン系粘着付与樹脂等の、植物に由来する粘着付与剤（植物性粘着付与剤）を好ましく採用し得る。ここに開示される技術は、石油樹脂や石油由来の炭化水素樹脂等のような非バイオマス由来の粘着付与剤を実質的に使用しない態様で好ましく実施され得る。ここで、特定の粘着付与剤を実質的に使用しないとは、少なくとも意図的には該粘着付与剤を使用しないことをいい、典型的には該粘着付与剤の含有量が粘着剤の３重量％未満、より好ましくは１重量％未満であることをいう。植物性粘着付与剤以外の粘着付与剤を実質的に使用しないことが特に好ましい。
【００８７】
粘着付与剤の軟化点（軟化温度）は、凡そ６０℃以上（好ましくは凡そ８０℃以上、より好ましくは凡そ９５℃以上、例えば凡そ１０５℃以上）であることが好ましい。粘着付与剤の軟化点は、例えば凡そ２００℃以下であってよく、凡そ１８０℃以下でもよく、凡そ１４０℃以下でもよく、凡そ１２０℃以下でもよい。なお、ここでいう粘着付与剤の軟化点は、ＪＩＳ  Ｋ５９０２：２００６およびＪＩＳ  Ｋ２２０７：２００６のいずれかに規定する軟化点試験方法（環球法）によって測定された値として定義される。
【００８８】
剥離強度が高くなりすぎることを避ける観点から、アクリル系重合物１００重量部に対する粘着付与剤の使用量は、通常、２０重量部未満とすることが適当であり、１０重量部未満が好ましく、５重量部未満でもよい。ここに開示される技術は、粘着付与剤を実質的に使用しない態様で好ましく実施することができる。
【００８９】
（その他の成分）
粘着剤層は、必要に応じて、レベリング剤、可塑剤、フィラー、着色剤（顔料、染料等）、帯電防止剤、老化防止剤、紫外線吸収剤、酸化防止剤、光安定剤等の、粘着剤組成物の分野において一般的な各種の添加剤を含み得る。このような各種添加剤については、従来公知のものを常法により使用することができる。
【００９０】
＜粘着シート＞
ここに開示される粘着シートの粘着剤層（粘着剤からなる層）は、このような組成の粘着剤組成物から形成された層であり得る。粘着剤組成物の形態は特に限定されず、例えば、水系粘着剤組成物、溶剤型粘着剤組成物、ホットメルト型粘着剤組成物、活性エネルギー線硬化型粘着剤組成物等であり得る。ここで、水系粘着剤組成物とは、水を主成分とする溶媒（水系溶媒）中に粘着剤（粘着剤層形成成分）を含む形態の粘着剤組成物のことをいい、粘着剤が水に分散した形態の水分散型粘着剤組成物や、粘着剤が水に溶解した形態の水溶性粘着剤組成物を包含する概念である。また、溶剤型粘着剤組成物とは、有機溶媒中に粘着剤を含む形態の粘着剤組成物のことをいう。
【００９１】
粘着剤組成物からの粘着剤層の形成は、従来公知の方法によって行うことができる。例えば、例えば、基材レスの両面粘着シートの場合は、剥離性を有する表面（剥離面）に粘着剤組成物を付与した後、該粘着剤組成物を硬化させることにより該表面上に粘着剤層を形成することで粘着シートが形成され得る。また、基材付きの粘着シートの場合は、該基材に粘着剤組成物を直接付与（典型的には塗布）して硬化させることにより粘着剤層を形成する方法（直接法）を好ましく採用することができる。また、剥離性を有する表面（剥離面）に粘着剤組成物を付与して硬化させることにより該表面上に粘着剤層を形成し、その粘着剤層を基材に転写する方法（転写法）を採用してもよい。上記剥離面としては、剥離ライナーの表面や、剥離処理された基材背面等を利用し得る。また、上記粘着剤組成物の硬化は、該粘着剤組成物に乾燥、架橋、重合、冷却等の硬化処理を施すことにより行うことができる。二種以上の硬化処理を同時にまたは段階的に行ってもよい。なお、ここに開示される粘着剤層は、典型的には連続的に形成されるが、かかる形態に限定されるものではなく、例えば点状、ストライプ状等の規則的あるいはランダムなパターンに形成された粘着剤層であってもよい。
【００９２】
粘着剤組成物の塗布は、例えば、グラビアロールコーター、リバースロールコーター、キスロールコーター、ディップロールコーター、ダイコーター、バーコーター、ナイフコーター、スプレーコーター等の、公知ないし慣用のコーターを用いて行うことができる。あるいは、含浸やカーテンコート法等により粘着剤組成物を塗布してもよい。
架橋反応の促進、製造効率向上等の観点から、粘着剤組成物の乾燥は加熱下で行うことが好ましい。乾燥温度は、例えば４０〜１５０℃程度とすることができ、通常は６０〜１３０℃程度とすることが好ましい。粘着剤組成物を乾燥させた後、さらに、粘着剤層内における成分移行の調整、架橋反応の進行、基材や粘着剤層内に存在し得る歪の緩和等を目的としてエージングを行ってもよい。
【００９３】
粘着剤層の厚さは特に限定されず、目的に応じて適宜選択することができる。被着体に対する接着性と凝集性とのバランスを考慮して、粘着剤層の厚さは、例えば２μｍ〜５００μｍ程度とすることができる。被着体に対する接着性の観点から、粘着剤層の厚さは、通常、３μｍ以上であることが適当であり、５μｍ以上であることが好ましく、１０μｍ以上でもよく、１５μｍ以上でもよく、２０μｍ以上でもよい。この明細書によると、粘着剤層の厚さが２５μｍ以上であり、かつステンレス鋼板に対する剥離強度が３Ｎ／２０ｍｍ未満（より好ましくは２Ｎ／２０ｍｍ以下、例えば１．２Ｎ／２０ｍｍ以下）である粘着シートが提供され得る。粘着剤層が所定以上の厚さを有することは、被着体表面（粗面や段差を有する面等の、凹凸を有する表面であり得る。）に対する密着性の向上、衝撃吸収性の向上等の観点から有利となり得る。所定以上の厚さを有する粘着剤層を備え、かつ剥離強度が抑制された粘着シートは、汚れの付着や擦り傷の発生のみならず、衝撃による割れや欠け、打痕等の変形の発生抑制にも適した高性能の保護シートとして好ましく用いられ得る。かかる粘着シートは、粘着剤層が良好な耐久性を示す傾向にあることから、該粘着シートの貼り直し性や再利用性にも優れたものとなり得る。いくつかの態様において、粘着剤層の厚さは、３０μｍ以上でもよく、４５μｍ以上でもよく、６０μｍ以上でもよく、７０μｍ以上でもよい。一方、粘着シートの薄型化の観点から、粘着剤層の厚さは、例えば２００μｍ以下であってよく、１５０μｍ以下でもよく、１００μｍ以下でもよい。より薄型化が重視される用途において、粘着剤層の厚さは、７５μｍ以下でもよく、５０μｍ以下でもよく、４０μｍ以下でもよい。ここに開示される粘着シートが基材の両面に粘着剤層を備える両面粘着シートの場合、各粘着剤層の厚さは、同じであってもよく、異なっていてもよい。
【００９４】
（基材）
ここに開示される粘着シートは、基材の片面または両面に粘着剤層を備える基材付き粘着シートの形態であり得る。基材の材質は特に限定されず、粘着シートの使用目的や使用態様等に応じて適宜選択することができる。使用し得る基材の非限定的な例としては、樹脂フィルム；ゴムシート；発泡体シート；各種の繊維状物質（麻、綿等の天然繊維、ポリエステル、ビニロン等の合成繊維、アセテート等の半合成繊維、等であり得る。）の単独または混紡等による織布および不織布；和紙、上質紙、クラフト紙、クレープ紙等の紙類；アルミニウム箔、銅箔等の金属箔；等が挙げられる。これらを複合した構成の基材であってもよい。
【００９５】
電子機器用の分野においては、塵埃（例えば紙粉等の、微小な繊維または粒子）の発生源となりにくい基材が好ましく用いられ得る。ここに開示される粘着シートを電子機器分野に用いる場合には、紙や布等の繊維状物を含まない基材が好ましく、例えば樹脂フィルム、ゴムシート、発泡体シート、金属箔、これらの複合体等を好ましく使用し得る。
【００９６】
樹脂フィルムの例としては、ポリエチレンテレフタレート（ＰＥＴ）、ポリエチレンナフタレート等のポリエステルフィルム；ポリエチレン（ＰＥ）、ポリプロピレン（ＰＰ）、エチレン−プロピレン共重合体、エチレン−ブテン共重合体等のポリオレフィンフィルム；塩化ビニル樹脂フィルム；塩化ビニリデン樹脂フィルム；酢酸ビニル樹脂フィルム；ポリスチレンフィルム；ポリアセタールフィルム；ポリイミドフィルム；ポリアミドフィルム；フッ素樹脂フィルム；セロハン；等が挙げられる。ゴムシートの例としては、天然ゴムシート、ブチルゴムシート等が挙げられる。発泡体シートの例としては、発泡ポリウレタンシート、発泡ポリオレフィンシート等が挙げられる。金属箔の例としては、アルミニウム箔、銅箔等が挙げられる。なかでも、寸法安定性、厚み精度、経済性（コスト）、加工性、引張強度等の観点から、樹脂フィルムが好ましい。なお、この明細書において「樹脂フィルム」とは、典型的には非多孔質のフィルムであって、いわゆる不織布や織布とは区別される概念である。
【００９７】
いくつかの態様において、強度や加工性の観点から、上記基材としてポリエステルフィルムを好ましく採用し得る。ポリエステルフィルムを構成するポリエステル樹脂としては、典型的には、ジカルボン酸とジオールを重縮合して得られるポリエステルを主成分として含むポリエステル樹脂が用いられる。
【００９８】
上記ポリエステルを構成するジカルボン酸としては、例えば、フタル酸、イソフタル酸、テレフタル酸、２−メチルテレフタル酸、５−スルホイソフタル酸、４，４’−ジフェニルジカルボン酸、４，４’−ジフェニルエーテルジカルボン酸、４，４’−ジフェニルケトンジカルボン酸、４，４’−ジフェノキシエタンジカルボン酸、４，４’−ジフェニルスルホンジカルボン酸、１，４−ナフタレンジカルボン酸、１，５−ナフタレンジカルボン酸、２，６−ナフタレンジカルボン酸、２，７−ナフタレンジカルボン酸等の芳香族ジカルボン酸；１，２−シクロヘキサンジカルボン酸、１，３−シクロヘキサンジカルボン酸、１，４−シクロヘキサンジカルボン酸等の脂環式ジカルボン酸；マロン酸、コハク酸、グルタル酸、アジピン酸、ピメリン酸、スベリン酸、アゼライン酸、セバシン酸、ドデカン酸等の脂肪族ジカルボン酸；マレイン酸、無水マレイン酸、フマル酸等の不飽和ジカルボン酸；これらの誘導体（例えば、テレフタル酸等の上記ジカルボン酸の低級アルキルエステル等）；等が挙げられる。これらは一種を単独でまたは二種以上を組み合わせて用いることができる。
【００９９】
上記ポリエステルを構成するジオールとしては、例えば、エチレングリコール、ジエチレングリコール、ポリエチレングリコール、プロピレングリコール、ポリプロピレングリコール、１，３−プロパンジオール、１，５−ペンタンジオール、ネオペンチルグリコール、１，４−ブタンジオール、１，６−ヘキサンジオール、１，８−オクタンジオール、ポリオキシテトラメチレングリコール等の脂肪族ジオール；１，２−シクロヘキサンジオール、１，４−シクロヘキサンジオール、１，１−シクロヘキサンジメチロール、１，４−シクロヘキサンジメチロール等の脂環式ジオール、キシリレングリコール、４，４’−ジヒドロキシビフェニル、２，２−ビス（４’−ヒドロキシフェニル）プロパン、ビス（４−ヒドロキシフェニル）スルホン等の芳香族ジオール；等が挙げられる。これらは一種を単独でまたは二種以上を組み合わせて用いることができる。透明性等の観点から脂肪族ジオールが好ましく、エチレングリコールが特に好ましい。上記ポリエステルを構成するジオールに占める脂肪族ジオール（好ましくはエチレングリコール）の割合は、５０重量％以上（例えば８０重量％以上、典型的には９５重量％以上）であることが好ましい。上記ジオールは、実質的にエチレングリコールのみから構成されていてもよい。上記エチレングリコールとしては、バイオマス由来のエチレングリコール（典型的には、バイオマスエタノールを原料として得られるバイオマスエチレングリコール）が好ましく用いられ得る。例えば、上記ポリエステルを構成するエチレングリコールのうちバイオマス由来のエチレングリコールの占める割合は、例えば５０重量％以上であってよく、７５重量％以上であることが好ましく、９０重量％以上でもよく、９５重量％以上でもよい。上記エチレングリコールの実質的に全部がバイオマス由来のエチレングリコールであってもよい。
【０１００】
ポリエステル樹脂フィルムの例としては、ポリエチレンテレフタレート（ＰＥＴ）フィルム、ポリブチレンテレフタレート（ＰＢＴ）フィルム、ポリエチレンナフタレート（ＰＥＮ）フィルム、ポリブチレンナフタレートフィルム等が挙げられる。
【０１０１】
ここに開示される基材がポリエステルフィルム基材である場合、該ポリオレフィンフィルム基材は、ポリエステルに加えて上記ポリエステル以外のポリマーを含んでもよい。上記ポリエステル以外のポリマーとしては、上述の基材を構成し得る樹脂フィルムとして例示した各種ポリマー材料のうち、ポリエステル以外のものが好適例として挙げられる。ここに開示されるポリエステルフィルム基材がポリエステルに加えて上記ポリエステル以外のポリマーを含む場合、該ポリエステル以外のポリマーの含有量は、ポリエステル１００重量部に対して１００重量部未満とすることが適当であり、５０重量部以下が好ましく、３０重量部以下がより好ましく、１０重量部以下がさらに好ましい。ポリエステル以外のポリマーの含有量は、ポリエステル１００重量部に対して５重量部以下であってもよく、１重量部以下であってもよい。ここに開示される技術は、例えば、ポリエステルフィルム基材の９９．５〜１００重量％がポリエステルである態様で好ましく実施され得る。
【０１０２】
他のいくつかの態様において、強度と柔軟性の観点から、上記基材としてポリオレフィンフィルムを好ましく採用し得る。ポリオレフィンフィルムは、α−オレフィンを主モノマー（モノマー成分のなかの主成分）とする重合体を主成分とするフィルムである。上記重合体の割合は、通常は５０重量％以上（例えば８０重量％以上、典型的には９０〜１００重量％）である。ポリオレフィンの具体例としては、エチレンを主モノマーとするもの（ポリエチレン）、プロピレンを主モノマーとするもの（ポリプロピレン）等が挙げられる。上記ポリエチレンは、エチレンの単独重合体であってもよく、エチレンと他のオレフィン（例えば、炭素原子数が３〜１０のα−オレフィンから選択される一種または二種以上）との共重合体であってもよく、エチレンとオレフィン以外のモノマー（例えば、酢酸ビニル、アクリル酸、メタクリル酸、アクリル酸メチル、アクリル酸エチル等のエチレン性不飽和モノマーから選択される一種または二種以上）との共重合体であってもよい。また、上記ポリプロピレンは、プロピレンの単独重合体であってもよく、プロピレンと他のオレフィン（例えば、炭素原子数が２，４〜１０のα−オレフィンから選択される一種または二種以上）との共重合体であってもよく、プロピレンとオレフィン以外のモノマーとの共重合体であってもよい。ここに開示される基材は、上記のうち一種のポリオレフィンのみを含んでもよく、二種以上のポリオレフィンを含んでもよい。
【０１０３】
ここに開示される基材がポリオレフィンフィルム基材である場合、該ポリオレフィンフィルム基材は、ポリオレフィンに加えて上記ポリオレフィン以外のポリマーを含んでもよい。上記ポリオレフィン以外のポリマーとしては、上述の基材を構成し得る樹脂フィルムとして例示した各種ポリマー材料のうち、ポリオレフィン以外のものが好適例として挙げられる。ここに開示されるポリオレフィンフィルム基材がポリオレフィンに加えて上記ポリオレフィン以外のポリマーを含む場合、該ポリオレフィン以外のポリマーの含有量は、ポリオレフィン１００重量部に対して１００重量部未満とすることが適当であり、５０重量部以下が好ましく、３０重量部以下がより好ましく、１０重量部以下がさらに好ましい。ポリオレフィン以外のポリマーの含有量は、ポリオレフィン１００重量部に対して５重量部以下であってもよく、１重量部以下であってもよい。ここに開示される技術は、例えば、ポリオレフィンフィルム基材の９９．５〜１００重量％がポリオレフィンである態様で好ましく実施され得る。
【０１０４】
ここに開示される基材は、化石資源系材料の使用量低減の観点から、バイオマス材料を含むことが好ましい。上記基材を構成し得るバイオマス材料は特に限定されないが、例えば、バイオマスＰＥＴ、バイオマスポリトリメチレンテレフタレート（バイオマスＰＴＴ）等のバイオマスポリエステル；ポリ乳酸；バイオマス高密度ポリエチレン（バイオマスＨＤＰＥ）、バイオマス低密度ポリエチレン（バイオマスＬＤＰＥ）、バイオマス直鎖状低密度ポリエチレン（バイオマスＬＬＤＰＥ）等のバイオマスポリエチレン、バイオマスポリプロピレン（バイオマスＰＰ）等のバイオマスポリオレフィン；バイオマスポリ（３−ヒドロキシブチレート−ｃｏ−３−ヒドロキシヘキサノエート）；ポリヘキサメチレンセバカミド、ポリ（キシリレンセバカミド）等のバイオマスポリアミド；バイオマスポリエステルエーテルウレタン、バイオマスポリエーテルウレタン等のバイオマスポリウレタン；セルロース系樹脂；等が挙げられる。これらは一種を単独でまたは二種以上を組み合わせて用いることができる。なかでも、バイオマスＰＥＴ、バイオマスＰＴＴ、バイオマスＨＤＰＥ、バイオマスＬＤＰＥ、バイオマスＬＬＤＰＥ、バイオマスＰＰが好ましく、バイオマスＰＥＴが特に好ましい。上記のバイオマス材料は樹脂材料であることから、基材が樹脂フィルムである構成に好ましく適用され得る。上記のバイオマス材料を用いることによって、樹脂フィルム（好ましくはポリオレフィンフィルム）を基材とする粘着シートにおいて、化石資源系材料の使用量を低減することができる。
【０１０５】
基材を備える態様の粘着シートにおいて、該基材のバイオマス炭素比は、２０％以上であることが好ましく、３５％以上であることがより好ましい。化石資源系材料の使用量低減をより重視する場合には、基材のバイオマス炭素比は、例えば５０％以上であってよく、７０％以上でもよく、８５％以上でもよく、９０％以上でもよい。上記バイオマス炭素比の上限は１００％以下であるが、いくつかの態様においては、加工性や強度等を考慮して、基材のバイオマス炭素比は、例えば８０％以下であってよく、６０％以下でもよく、４０％以下でもよく、２０％未満でもよい。ここで、基材のバイオマス炭素比とは、粘着剤層のバイオマス炭素比と同様、該基材に含まれる全炭素に占めるバイオマス由来炭素の割合のことをいう。基材のバイオマス炭素比は、ＡＳＴＭ  Ｄ６８６６に準拠して測定される質量数１４の炭素同位体含有量から見積もることができる。後述する粘着シートのバイオマス炭素比についても同様である。
【０１０６】
基材（例えば樹脂フィルムやゴムシート、発泡体シート等）の粘着剤層が配置される面（粘着剤層側表面）には、コロナ放電処理、プラズマ処理、紫外線照射処理、酸処理、アルカリ処理、下塗り層の形成等の、公知または慣用の表面処理が施されていてもよい。このような表面処理は、基材と粘着剤層との密着性、言い換えると粘着剤層の基材への投錨性を向上させるための処理であり得る。あるいは、上記基材は、上記粘着剤層側表面に投錨性を向上させるような表面処理が施されていないものであってもよい。下塗り層を形成する場合、該形成に使用する下塗り剤（プライマー）は特に限定されず、公知のものから適宜選択することができる。下塗り層の厚さは特に制限されず、例えば０．００μｍ超とすることができ、通常は０．１μｍ以上とすることが適当であり、効果を高める観点から０．２μｍ以上としてもよい。また、下塗り層の厚さは、１．０μｍ未満とすることが好ましく、０．７μｍ以下でもよく、０．５μｍ以下でもよい。一般的にプライマーは化石資源系材料への依存度が高いことから、下塗り層の厚さが大きすぎないことは、後述する粘着シートのバイオマス炭素比を低減する観点から有利となり得る。
【０１０７】
基材の片面に粘着剤層が設けられた片面粘着シートの場合、基材の粘着剤層非形成面（背面）には、剥離処理剤（背面処理剤）によって剥離処理が施されていてもよい。背面処理層の形成に用いられ得る背面処理剤としては、特に限定されず、シリコーン系背面処理剤やフッ素系背面処理剤、長鎖アルキル系背面処理剤その他の公知または慣用の処理剤を目的や用途に応じて用いることができる。背面処理剤は一種を単独でまたは二種以上を組み合わせて用いることができる。
【０１０８】
基材（例えば樹脂フィルム基材）には、必要に応じて、充填剤（無機充填剤、有機充填剤等）、老化防止剤、酸化防止剤、紫外線吸収剤、帯電防止剤、滑剤、可塑剤、着色剤（顔料、染料等）等の各種添加剤が配合されていてもよい。各種添加剤の配合割合は、通常は３０重量％以下（例えば２０重量％以下、典型的には１０重量％以下）程度である。例えば、基材に顔料（例えば白色顔料）を含ませる場合、その含有割合は０．１〜１０重量％（例えば１〜８重量％、典型的には１〜５重量％）程度とすることが適当である。
【０１０９】
基材の厚さは特に限定されず、目的に応じて適宜選択できるが、一般的には１μｍ〜５００μｍ程度である。基材の取扱い性の観点から、上記基材の厚さは、例えば１．５μｍ以上であってよく、２μｍ以上でもよく、３μｍ以上でもよく、４μｍ以上でもよく、４．５μｍ以上でもよい。ここに開示される粘着シートを保護シートとして使用する場合は、被着体の保護性向上の観点から、基材の厚さは、例えば１０μｍ以上であってもよく、１５μｍ以上であることが好ましく、２５μｍ以上でもよく、４５μｍ以上でもよい。また、粘着シートの薄型化の観点から、いくつかの態様において、基材の厚さは、例えば１５０μｍ以下であってよく、１００μｍ以下でもよく、５０μｍ以下でもよく、２５μｍ以下でもよく、２０μｍ以下でもよく、１０μｍ以下でもよく、７μｍ以下でもよく、５μｍ未満でもよく、４μｍ未満でもよい。
【０１１０】
ここに開示される粘着シート（粘着剤層を含み、基材付き粘着シートではさらに基材を含むが、剥離ライナーは含まない。）の厚さ（総厚）は、特に限定されず、例えば凡そ２μｍ〜１０００μｍの範囲とすることができる。いくつかの態様において、粘着シートの厚さは、粘着特性等を考慮して、５μｍ〜５００μｍ（例えば１０μｍ〜３００μｍ、典型的には１５μｍ〜２００μｍ）程度とすることが好ましい。あるいは、薄型化を重視するいくつかの態様において、粘着シートの厚さは、１００μｍ以下（例えば５μｍ〜１００μｍ）であってよく、７０μｍ以下（例えば５μｍ〜７０μｍ）でもよく、４５μｍ以下（例えば５μｍ〜４５μｍ）でもよい。
【０１１１】
（粘着シートの特性）
ここに開示される粘着シートは、ステンレス鋼板に対する剥離強度が３Ｎ／２０ｍｍ未満であることによって特徴づけられる。このように剥離強度が制限された粘着シートは、比較的軽い力で被着体から引き剥がすことができるため、再剥離型粘着シートとして適している。被着体からの引き剥がしやすさを高める観点から、いくつかの態様において、上記剥離強度は、例えば２．５Ｎ／２０ｍｍ以下であってよく、２Ｎ／２０ｍｍ以下でもよく、１．５Ｎ／２０ｍｍ以下でもよく、１．２Ｎ／２０ｍｍ以下でもよく、０．７Ｎ／２０ｍｍ以下でもよく、０．５Ｎ／２０ｍｍ以下でもよい。剥離強度が低いことは、剥離に伴う被着体および／または粘着シートの損傷を抑制する観点からも有利となり得る。一方、上記剥離強度が低すぎると、粘着シートの被着体への密着性が不足しやすくなる。かかる観点から、上記剥離強度は、通常、０．０１Ｎ／２０ｍｍ以上であることが適当であり、０．０５Ｎ／２０ｍｍ以上でもよく、０．１Ｎ／２０ｍｍ以上でもよい。以下、上記剥離強度のことを対ＳＵＳ剥離強度ともいう。
【０１１２】
対ＳＵＳ剥離強度の測定は、次に述べる方法で行うことができる。すなわち、粘着シートを幅２０ｍｍ、長さ１５０ｍｍのサイズにカットして測定サンプルを作製する。２３℃、５０％ＲＨの環境下にて、上記測定サンプルの粘着面を露出させ、その粘着面を被着体としてのステンレス鋼板（ＳＵＳ３０４ＢＡ板）に２ｋｇのゴムローラを１往復させて圧着する。これを５０℃の環境下に２時間放置した後、２３℃、５０％ＲＨの環境下にて、引張試験機を使用してＪＩＳ  Ｚ０２３７：２０００に準じて、剥離角度１８０度、引張速度３００ｍｍ／分の条件で剥離強度（１８０°引きはがし粘着力）（Ｎ／２０ｍｍ）を測定する。引張試験機としては、万能引張圧縮試験機（装置名「引張圧縮試験機、ＴＣＭ−１ｋＮＢ」ミネベア（株）製）を使用することができる。後述の実施例についても同様の方法が採用される。
なお、測定にあたっては、必要に応じて（例えば、基材レス両面粘着シートの場合、基材付き粘着シートであって基材が変形しやすい場合等）、測定対象の粘着シートに適切な裏打ち材を貼り付けて補強することができる。下記の耐熱保持力試験においても同様である。裏打ち材としては、例えば厚さ２５μｍ程度のＰＥＴフィルムを用いることができ、後述の実施例ではこの裏打ち材を使用した。
【０１１３】
ここに開示される粘着シートは、上記対ＳＵＳ剥離強度の測定において被着体から剥離される際に、該被着体上に粘着剤を残留させずに剥がれることが好ましい。このような粘着シートは、被着体に対する非糊残り性（非汚染性）に優れるので、例えば保護シートとして好ましく用いられ得る。また、被着体からの剥離に伴う粘着剤の欠損が生じない（粘着剤層の損傷が少ない）ので、剥離した粘着シートを同一のまたは異なる被着体に再度貼り付ける態様での使用にも適する。すなわち、粘着シートの貼り直し性や再利用性に優れる。このことは、例えば、袋や容器等の開口部の周囲に該開口部を繰り返して開閉可能な蓋（シール蓋）を貼り付けるための粘着シートにおいて有利な特徴となり得る。被着体から剥離した粘着シートを再利用し得ることは、資源節約の観点から好ましい。
【０１１４】
ここに開示される粘着シートは、温度８０℃、荷重５００ｇの条件で行われる耐熱保持力試験において、少なくとも６０分間は試験片が落下しない程度の耐熱保持性を有することが好ましい。対ＳＵＳ剥離強度が所定以下に制限され、かつ耐熱保持性により評価される高い凝集力を有する粘着シートは、非糊残り性に優れる傾向にあることから、再剥離型粘着シートとして好適に用いられ得る。耐熱保持力試験は、次に述べる方法で行うことができる。すなわち、粘着シートを幅１０ｍｍ、長さ１００ｍｍのサイズにカットして測定サンプルを作製する。２３℃、５０％ＲＨの環境下にて、上記測定サンプルの各粘着面を被着体としてのベークライト板（フェノール樹脂板）に、幅１０ｍｍ、長さ２０ｍｍの貼付け面積にて、２ｋｇのローラを１往復させて圧着する。このようにして試験片を貼り付けた被着体を、上記試験片の長さ方向が鉛直方向となるようにして８０℃の環境下に垂下し、３０分静置する。次いで、上記試験片の自由端に５００ｇの荷重を付与し、ＪＩＳ  Ｚ０２３７に準じて、該荷重が付与された状態で８０℃の環境下に６０分間放置する。６０分後、試験片がベークライト板から落下しているか否かを評価する。
【０１１５】
ここに開示される粘着シートは、該粘着シートに含まれる全炭素の４０％超がバイオマス由来の炭素であることが好ましい。すなわち、粘着シートのバイオマス炭素比が４０％超であることが好ましい。このようにバイオマス炭素比の高い粘着シートを用いることにより、化石資源系材料の使用量を低減することができる。かかる観点において、粘着シートのバイオマス炭素比は高いほど好ましいといえる。粘着シートのバイオマス炭素比は、５０％以上であることが好ましく、６０％以上でもよく、７０％以上でもよく、７５％以上でもよく、８０％以上でもよい。粘着シートのバイオマス炭素比の上限は定義上１００％であるが、粘着性能を考慮して、いくつかの態様において、上記バイオマス炭素比は、例えば９５％以下であってよく、より粘着性能が重視される場合には９０％以下でもよく、８５％以下でもよい。
なお、粘着剤層からなる基材レス粘着シートでは、該粘着剤層のバイオマス炭素比と粘着シート全体のバイオマス炭素比とは一致する。したがって、ここに開示される粘着シートが基材レス粘着シートである場合、該基材レス粘着シートのバイオマス炭素比は５０％以上であり、典型的には５０％以上１００％未満である。
【０１１６】
＜用途＞
ここに開示される粘着シートは、バイオベース度の高いアクリル系粘着剤を有することから、従来の一般的なアクリル系粘着剤（すなわち、バイオベース度の低いアクリル系年粘着剤）が使用されている各種の用途において該アクリル系粘着剤の代替として用いられることで、化石資源系材料の依存抑制に貢献することができる。ここに開示される粘着シートは、再剥離型粘着シートとして用いることができ、例えば、各種の資材、成形体、部材、製品等を保護する保護シートや、繰り返し開閉可能なシール蓋等の用途に好適である。なかでも、ガラスや金属等の資材、成形体、部材、製品等を、製造工程や使用工程、あるいは輸送中や保管中の傷から保護する保護シートは、保護目的を達成した後は被着体から剥がして廃棄されることが多いため、化石資源系材料の使用量低減の観点から、ここに開示される粘着シートを用いることが殊に望ましい。
粘着シートが貼り付けられる被着体の表面を構成する材質は特に限定されず、例えば、ステンレス鋼（ＳＵＳ）、アルミニウム、亜鉛メッキ鋼板等の金属材料；ガラス、セラミックス等の無機材料；ポリカーボネート樹脂、アクリル樹脂（典型的には、ポリメチルメタクリレート樹脂（ＰＭＭＡ））、環状ポリオレフィン樹脂、フェノール樹脂、アクリロニトリルブタジエンスチレン共重合体（ＡＢＳ）、アクリロニトリルスチレンアクリレート共重合体（ＡＳＡ）、ポリフェニレンエーテル樹脂、ポリスチレン樹脂、ポリエチレンやポリプロピレン等のポリオレフィン系樹脂、ポリエチレンテレフタレート（ＰＥＴ）等の樹脂材料；天然ゴム、合成ゴム、アクリルゴム、熱可塑性エラストマー（例えば、オレフィン系熱可塑性エラストマー、スチレン系熱可塑性エラストマー等）のゴム材料；これらの複合素材；等であり得る。被着体の表面は、アクリル系、ポリエステル系、アルキド系、メラミン系、ウレタン系、酸エポキシ架橋系、あるいはこれらの複合系（例えばアクリルメラミン系、アルキドメラミン系）等の塗料による塗装面であってもよい。
【０１１７】
この明細書により開示される事項には、以下のものが含まれる。
〔１〕  粘着剤層を含む粘着シートであって、
上記粘着剤層は、アクリル系重合物を含む粘着剤組成物から形成され、
上記アクリル系重合物は、アクリル系モノマーを５０重量％より多く含むモノマー成分の重合物であり、
上記粘着剤層に含まれる全炭素の５０％以上はバイオマス由来の炭素であり、
ステンレス鋼板に対する剥離強度が３Ｎ／２０ｍｍ未満である、粘着シート。
〔２〕  上記モノマー成分は、炭素原子数１２以上のバイオマス由来のアルキル基をエステル末端に有するアルキル（メタ）アクリレートを７０重量％より多く含む、上記〔１〕に記載の粘着シート。
〔３〕  上記アルキル（メタ）アクリレートは、炭素原子数１２以上のバイオマス由来の分岐アルキル基をエステル末端に有する分岐アルキル（メタ）アクリレートを含み、
上記アルキル（メタ）アクリレートのうち上記分岐アルキル（メタ）アクリレートの占める割合が２０重量％以上である、上記〔２〕に記載の粘着シート。
〔４〕  上記モノマー成分は、カルボキシ基含有モノマー、水酸基含有モノマーおよび窒素原子含有環を有するモノマーからなる群から選択される少なくとも一種の極性基含有モノマーを含み、
上記モノマー成分における上記極性基含有モノマーの含有量は、１重量％を超えて２５重量％以下である、上記〔１〕〜〔３〕のいずれかに記載の粘着シート。
〔５〕  上記モノマー成分は、炭素原子数２０以上のバイオマス由来の分岐アルキル基をエステル末端に有する分岐アルキル（メタ）アクリレートを４０重量％より多く含む、上記〔１〕〜〔４〕のいずれかに記載の粘着シート。
〔６〕  上記粘着剤層を構成する粘着剤は架橋されている、上記〔１〕〜〔５〕のいずれかに記載の粘着シート。
〔７〕  上記粘着剤層は、上記アクリル系重合物１００重量部に対する粘着付与剤の含有量が２０重量部未満である、上記〔１〕〜〔６〕のいずれかに記載の粘着シート。
〔８〕  上記粘着剤層の厚さが２５μｍ以上である、上記〔１〕〜〔７〕のいずれかに記載の粘着シート。
〔９〕  上記粘着剤層が支持基材の少なくとも第一面に設けられた基材付き粘着シートとして構成されている、上記〔１〕〜〔８〕のいずれかに記載の粘着シート。
〔１０〕  再剥離型粘着シートとして構成されている、上記〔１〕〜〔９〕のいずれかに記載の粘着シート。
【実施例】
【０１１８】
以下、本発明に関するいくつかの実施例を説明するが、本発明をかかる実施例に示すものに限定することを意図したものではない。なお、以下の説明において「部」および「％」は、特に断りがない限り重量基準である。
【０１１９】
〔粘着剤組成物の調製〕
（例１）
攪拌機、温度計、窒素ガス導入管、還流冷却器および滴下ロートを備えた反応容器に、モノマー成分としてのバイオマス由来Ｃ２４ゲルベアクリレート９２．５部、アクリル酸（ＡＡ）７部および４−ヒドロキシブチルアクリレート（４ＨＢＡ）０．５部と、重合溶媒としての酢酸エチルとを仕込み、窒素ガスを導入しながら２時間撹拌して重合系内の酸素を除去した。次いで、重合開始剤として０．２部の２，２’−アゾビスイソブチロニトリルを加え、６０℃で８時間溶液重合してアクリル系ポリマーの溶液を得た。
なお、上記バイオマス由来Ｃ２４ゲルベアクリレート（表１では「Ｃ２４」と表示）は、バイオマス由来のＣ２４分岐アルキル基をエステル末端に有する分岐アルキルアクリレートであって、より詳しくは、上述した式（１）中のＲ１が水素原子であり、Ｒ２がバイオマス由来のＣ１２直鎖アルキル基であり、Ｒ３がバイオマス由来のＣ１０直鎖アルキル基である化合物である。
上記で得られたアクリル系ポリマー溶液に、該溶液に含まれるアクリル系ポリマー１００部当たり、イソシアネート系架橋剤（商品名「コロネートＬ」、トリメチロールプロパン／トリレンジイソシアネート３量体付加物の７５％酢酸エチル溶液、日本ポリウレタン工業社製；以下「イソシアネート系架橋剤Ａ」という。）３部を加え、均一に混合して粘着剤組成物を得た。
【０１２０】
（例２）
モノマー成分の組成を表１に示すように変更した他は、例１と同様にしてアクリル系ポリマーの溶液を得た。ここで、表１中の「Ｃ１６」は、バイオマス由来のＣ１６分岐アルキル基をエステル末端に有する分岐アルキルアクリレートであり、より詳しくは、上述した式（１）中のＲ１が水素原子であり、Ｒ２がバイオマス由来のＣ８直鎖アルキル基であり、Ｒ３がバイオマス由来のＣ６直鎖アルキル基である化合物（バイオマス由来Ｃ１６ゲルベアクリレート）である。このアクリル系ポリマー溶液に、例１と同じ種類および量のイソシアネート系架橋剤を加え、均一に混合して粘着剤組成物を得た。
【０１２１】
（例３）
モノマー成分の組成を表１に示すように変更した他は、例１と同様にしてアクリル系ポリマーの溶液を得、イソシアネート系架橋剤を加えて粘着剤組成物を得た。ここで、表１中の「ＬＡ」は、バイオマス由来のＣ１２直鎖アルキル基をエステル末端に有するラウリルアクリレートである。このアクリル系ポリマー溶液に、例１と同じ種類および量のイソシアネート系架橋剤を加え、均一に混合して粘着剤組成物を得た。
【０１２２】
（例４）
例３により得られたアクリル系ポリマー溶液に、該溶液に含まれるアクリル系ポリマー１００部当たり、イソシアネート系架橋剤（商品名「コロネートＬ」）１部およびエポキシ系架橋剤（商品名「ＴＥＴＲＡＤ−Ｃ」、１，３−ビス（Ｎ，Ｎ−ジグリシジルアミノメチル）シクロへキサン、三菱瓦斯化学社製；以下「エポキシ系架橋剤Ｂ」という。）０．０５部を加え、均一に混合して粘着剤組成物を得た。
【０１２３】
（例５）
バイオマス由来Ｃ２４ゲルベアクリレート（Ｃ２４）９４部、ＡＡ１部およびＮ−ビニル−２−ピロリドン（ＮＶＰ）５部と、光重合開始剤としての２，２−ジメトキシ−１，２−ジフェニルエタン−１−オン（ＩＧＭ  Ｒｅｓｉｎｓ社製、商品名「Ｏｍｎｉｒａｄ  ６５１」）０．０５部および１−ヒドロキシシクロヘキシル−フェニル−ケトン（ＩＧＭ  Ｒｅｓｉｎｓ社製、商品名「Ｏｍｎｉｒａｄ  １８４」）０．０５部とを混合し、窒素雰囲気下で紫外線を照射して部分重合物（モノマーシロップ）を作製した。得られたモノマーシロップ１００部に対し、多官能モノマーとしてジペンタエリスチロールヘキサアクリレート（ＤＰＨＡ）（新中村化学工業株式会社製）を０．５部、「Ｏｍｎｉｒａｄ  ６５１」を０．０５部添加し、均一に混合して粘着剤組成物を調製した。
【０１２４】
（例６）
バイオマス由来Ｃ２４ゲルベアクリレート（Ｃ２４）３４部、ＡＡ３部およびＮＶＰ７部と、光重合開始剤としての「Ｏｍｎｉｒａｄ  ６５１」０．０５部および「Ｏｍｎｉｒａｄ  １８４」０．０５部とを混合し、窒素雰囲気下で紫外線を照射して部分重合物（モノマーシロップ）を作製した。得られたモノマーシロップ１００部に対し、ＤＰＨＨを０．５部、「Ｏｍｎｉｒａｄ  ６５１」を０．０５部添加し、均一に混合して粘着剤組成物を調製した。
【０１２５】
（例７）
石油由来（すなわち、非バイオマス由来）のイソノニルアクリレート（Ｃ９）９０部およびＡＡ１０部と、光重合開始剤としての「Ｏｍｎｉｒａｄ  ６５１」０．０５部および「Ｏｍｎｉｒａｄ  １８４」０．０５部とを混合し、窒素雰囲気下で紫外線を照射して部分重合物（モノマーシロップ）を作製した。得られたモノマーシロップ１００部に対し、トリメチロールプロパントリアクリレート（ＴＭＰＴＡ）（大阪有機化学工業株式会社製、商品名「ビスコート♯２９５」）を０．２部、「Ｏｍｎｉｒａｄ  ６５１」を０．０５部添加し、均一に混合して粘着剤組成物を調製した。
【０１２６】
〔粘着シートの作製〕
例１〜４の溶剤型粘着剤組成物を用いて、以下の手順で粘着シートを作製した。
すなわち、ポリエステルフィルムの片面がシリコーン系剥離処理剤による剥離面となっている厚さ３８μｍの剥離ライナー（三菱ポリエステル製、ダイアホイルＭＲＦ３８）の剥離面に、各例に係る粘着剤組成物を塗布し、１００℃で２分間乾燥させて、厚さ３０μｍの粘着剤層を形成した。この粘着剤層に、ポリエステルフィルムの片面がシリコーン系剥離処理剤による剥離面となっている厚さ２５μｍの剥離ライナー（三菱ポリエステル製、ダイアホイルＭＲＦ２５）の剥離面を貼り合わせた。このようにして、粘着剤層の両面が上記２枚のポリエステル製剥離ライナーで保護された形態の、例１〜４に係る基材レス両面粘着シートを得た。
【０１２７】
例５〜７のＵＶ硬化型粘着剤組成物を用いて、以下の手順で粘着シートを作製した。
すなわち、ポリエステルフィルムの片面がシリコーン系剥離処理剤による剥離面となっている厚さ３８μｍの剥離ライナー（三菱ポリエステル製、ダイアホイルＭＲＦ３８）の剥離面に、上記で調製した粘着剤組成物を、最終的な厚さが表２に示す値となるように塗布して塗布層を形成した。次いで、上記塗布層の表面に、ポリエステルフィルムの片面がシリコーン系剥離処理剤による剥離面となっている厚さ３８μｍの剥離ライナー（三菱ポリエステル製、ダイアホイルＭＲＥ３８）を、当該フィルムの剥離面が上記塗布層側になるようにして被せた。これにより上記塗布層を酸素から遮断した。このようにして得られた塗布層を有するシートにケミカルライトランプ（（株）東芝製）を用いて照度５ｍＷ／ｃｍ２の紫外線を３６０秒間照射することにより、上記塗布層を硬化させて粘着剤層を形成した。このようにして、粘着剤層の両面が上記２枚のポリエステル製剥離ライナーで保護された形態の、例５〜７に係る基材レス両面粘着シートを得た。なお、上記照度の値は、ピーク感度波長約３５０ｎｍの工業用ＵＶチェッカー（トプコン社製、商品名「ＵＶＲ−Ｔ１」、受光部型式ＵＤ−Ｔ３６）による測定値である。
【０１２８】
〔測定および評価〕
各例により得られた粘着シートの剥離強度および例５〜７により得られた粘着シートの耐熱保持性能を、上述の方法で測定した。また、各例に係る粘着シート（粘着剤層からなる基材レス両面粘着シート）について、粘着剤層のバイオベース度を、ＡＳＴＭ  Ｄ６８６６に準拠して測定した。結果を表１、２に示す。表２の耐熱保持性能の欄の「Ｇ」は、６０分後に試験片が落下していなかった（すなわち、耐熱保持性能が良好であった）ことを示している。なお、例１〜７のいずれの粘着シートにおいても、剥離強度の測定時に被着体上への粘着剤の残留は認められなかった。
【０１２９】
【表１】
2020105309.tif 000004
【０１３０】
【表２】
2020105309.tif 000005
【０１３１】
表１、２に示されるように、バイオベース度の高いアクリル系粘着剤により構成された粘着剤層を備える例１〜６の粘着シートは、再剥離に適した低い剥離強度を示し、非糊残り性にも優れていた。例７の粘着シートは、バイオベース度がゼロであることに加えて、再剥離用途には剥離強度が高すぎるものであった。
【０１３２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【０１３３】
１，２，３    粘着シート
１０    支持基材
１０Ａ  第一面
１０Ｂ  第二面（背面）
２１    粘着剤層（第一粘着剤層）
２１Ａ  粘着面（第一粘着面）
２１Ｂ  第二粘着面
２２    粘着剤層（第二粘着剤層）
２２Ａ  粘着面（第二粘着面）
３１，３２  剥離ライナー
１００，２００，３００    剥離ライナー付き粘着シート
【図１】
2020105309.tif 000006
【図２】
2020105309.tif 000007
【図３】
2020105309.tif 000008